(57)【要約】  本出願は、光反射層、および前記光反射層上に備えられた光吸収層を含む色発現層と、前記色発現層の一面上に備えられた基材と、を含み、前記光吸収層は銅酸化物（ＣｕａＯｘ）を含む、装飾部材に関する。
2021514217.tif 000002
【特許請求の範囲】
【請求項１】
光反射層、および前記光反射層上に備えられた光吸収層を含む色発現層と、前記色発現層の一面上に備えられた基材と、を含み、
前記光吸収層は、銅酸化物（ＣｕａＯｘ）を含み、
前記光吸収層の何れか一地点に対して成分分析を行った時に、下記式１で表されるωが０．６１以上１．２以下である装飾部材。
［式１］
【数１】
2021514217.tif 000019
［式２］
【数２】
2021514217.tif 000020
［式３］
【数３】
2021514217.tif 000021
（前記式１中、Ｔｘは、前記ｆ（Ｔ１）で表される関数のＴ１による関数値であり、ｎは１以上の正の整数であり、σｘは前記式３で表され、
前記式２中、Ｔ１は、前記成分分析を行った前記光吸収層の何れか一地点を含む光吸収層の厚さであり、Ｔ０は６０ｎｍであり、
前記式３中、前記ａは銅（Ｃｕ）の元素含量比を意味し、ｘは酸素（Ｏ）の元素含量比を意味する。）
【請求項２】
前記Ｔｘが０．５１以上１以下である、請求項１に記載の装飾部材。
【請求項３】
前記σｘが０．１以上３以下である、請求項１または２に記載の装飾部材。
【請求項４】
前記光吸収層のＣＩＥ  Ｌｃｈ色空間（ｃｏｌｏｒ  ｓｐａｃｅ）内で色相角（Ｈｕｅ−ａｎｇｌｅ）ｈ＊が、１０５°〜３１５°の範囲内である、請求項１から３のいずれか一項に記載の装飾部材。
【請求項５】
前記光反射層は、インジウム（Ｉｎ）、チタン（Ｔｉ）、スズ（Ｓｎ）、シリコン（Ｓｉ）、ゲルマニウム（Ｇｅ）、アルミニウム（Ａｌ）、銅（Ｃｕ）、ニッケル（Ｎｉ）、バナジウム（Ｖ）、タングステン（Ｗ）、タンタル（Ｔａ）、モリブデン（Ｍｏ）、ネオジム（Ｎｂ）、鉄（Ｆｅ）、クロム（Ｃｒ）、コバルト（Ｃｏ）、金（Ａｕ）、および銀（Ａｇ）から選択される１種または２種以上の材料；その酸化物；その窒化物；その酸窒化物；炭素および炭素複合体からなる群から選択される１種または２種以上の材料を含む単一層または多層である、請求項１から４のいずれか一項に記載の装飾部材。
【請求項６】
前記光吸収層は、４００ｎｍの波長で屈折率が０〜８である、請求項１から５のいずれか一項に記載の装飾部材。
【請求項７】
前記光吸収層は、４００ｎｍの波長で消衰係数が０超過４以下である、請求項１から６のいずれか一項に記載の装飾部材。
【請求項８】
前記光吸収層は、厚さが異なる２以上の地点を含む、請求項１から７のいずれか一項に記載の装飾部材。
【請求項９】
前記色発現層は、カラーフィルムをさらに含む、請求項１から８のいずれか一項に記載の装飾部材。
【請求項１０】
前記色発現層または基材がパターン層を含む、請求項１から９のいずれか一項に記載の装飾部材。
【請求項１１】
前記パターン層は、非対称構造の断面を有する凸部または凹部形状を含む、請求項１０に記載の装飾部材。
【請求項１２】
△Ｅ＊ａｂ＞１の異色性を有する、請求項１から１１のいずれか一項に記載の装飾部材。
【請求項１３】
前記基材は、化粧品容器用プラスチック射出物またはガラス基材を含む、請求項１から１２のいずれか一項に記載の装飾部材。
【請求項１４】
前記化粧品容器用プラスチック射出物は、ポリプロピレン（ＰＰ）、ポリスチレン（ＰＳ）、ポリビニルアセテート（ＰＶＡｃ）、ポリアクリレート（ｐｏｌｙａｃｒｙｌａｔｅ）、ポリエチレンテレフタレート（ＰＥＴ）、ポリビニルクロリド（ＰＶＣ）、ポリメチルメタクリレート（ＰＭＭＡ）、エチレン−ビニルアセテートコポリマー（ＥＶＡ）、ポリカーボネート（ＰＣ）、ポリアミド（ｐｏｌｙａｍｉｄｅ）、およびスチレン−アクリロニトリル共重合体（Ｓｔｙｒｅｎｅ−Ａｃｒｙｌｏｎｉｔｒｉｌｅ  ｃｏｐｏｌｙｍｅｒ：ＳＡＮ）のうち１種以上を含む、請求項１３に記載の装飾部材。
【発明の詳細な説明】
【技術分野】
【０００１】
本出願は、２０１８年４月１０日付で韓国特許庁に出願された韓国特許出願第１０‐２０１８‐００４１５６２号および２０１８年１０月３１日付で韓国特許庁に出願された韓国特許出願第１０‐２０１８‐０１３２０９５号の出願日の利益を主張し、その内容のすべては本明細書に組み込まれる。
【０００２】
本出願は、装飾部材に関する。
【背景技術】
【０００３】
化粧品容器、種々のモバイル機器、家電製品は、製品の機能以外にも、製品のデザイン、例えば、色相、形態、パターンなどが、顧客の製品の価値付与において大きい役割をしている。デザインによって、製品の選好度および価格も左右されている。
【０００４】
一例として、化粧品コンパクト容器の場合、様々な色相と色感を様々な方法により実現して製品に適用している。ケース素材自体に色を付与する方式や、色と模様を実現した装飾フィルムをケース素材に付着してデザインを付与する方式が用いられている。
【０００５】
従来の装飾フィルムにおいて、色相の発現は、印刷、蒸着などの方法により実現しようとしていた。異種の色相を単一面に表現する場合には、２回以上印刷しなければならず、立体パターンに多様な色を加えようとする場合は、現実的に実現が困難であった。また、従来の装飾フィルムは、見る角度によって色相が固定されており、やや変化があるとしても、色感差の程度に限定されていた。
【先行技術文献】
【特許文献】
【０００６】
【特許文献１】韓国特許出願公開第１０−２０１０−０１３５８３７号公報
【発明の概要】
【発明が解決しようとする課題】
【０００７】
本出願は、装飾部材を提供する。
【課題を解決するための手段】
【０００８】
本出願は、光反射層、および前記光反射層上に備えられた光吸収層を含む色発現層と、前記色発現層の一面上に備えられた基材と、を含み、前記光吸収層は銅酸化物（ＣｕａＯｘ）を含み、前記光吸収層の何れか一地点に対して成分分析を行った時に、下記式１で表されるωが０．６１以上１．２以下である、装飾部材を提供する。
［式１］
【数１】
2021514217.tif 000003
［式２］
【数２】
2021514217.tif 000004
［式３］
【数３】
2021514217.tif 000005
【０００９】
前記式１中、Ｔｘは、前記ｆ（Ｔ１）で表される関数のＴ１による関数値であり、ｎは１以上の正の整数であり、σｘは前記式３で表され、
前記式２中、Ｔ１は、前記成分分析を行った前記光吸収層の何れか一地点を含む光吸収層の厚さであり、Ｔ０は６０ｎｍであり、
前記式３中、前記ａは銅（Ｃｕ）の元素含量比を意味し、ｘは酸素（Ｏ）の元素含量比を意味する。
【発明の効果】
【００１０】
本明細書の一実施態様に係る装飾部材は、銅酸化物を含み、且つ各元素の含量が特定の割合に調節された光吸収層を備えることで、クールトーン（ｃｏｏｌ  ｔｏｎｅ）の色相を呈することができる。
【００１１】
本出願は、見る方向によって異なる色を呈する異色性を有し、前記異色性の視認性が改善された装飾部材を提供する。
【図面の簡単な説明】
【００１２】
【図１】本明細書の一実施態様に係る装飾部材を示した図である。
【図２】光吸収層と光反射層を区別する方法について示した図である。
【図３】光吸収層の一地点およびそれを含む光吸収層の厚さについて示した図である。
【図４】光吸収層と光反射層での光の干渉原理について説明する図である。
【図５】本明細書の一実施態様に係る装飾部材を示した図である。
【図６】本明細書の一実施態様に係る装飾部材を示した図である。
【図７】本明細書の一実施態様に係る装飾部材を示した図である。
【図８】本明細書の一実施態様に係る装飾部材を示した図である。
【図９】本明細書の一実施態様に係る装飾部材を示した図である。
【図１０】本明細書の一実施態様に係る装飾部材を示した図である。
【図１１】本明細書の一実施態様に係る装飾部材を示した図である。
【図１２】本明細書の一実施態様に係る装飾部材を示した図である。
【図１３】本明細書の一実施態様に係る装飾部材を示した図である。
【図１４】パターン層の形態について示した図である。
【図１５】パターン層の形態について示した図である。
【図１６】パターン層の形態について示した図である。
【図１７】パターン層の形態について示した図である。
【図１８】パターン層の形態について示した図である。
【図１９】パターン層の形態について示した図である。
【図２０】パターン層の形態について示した図である。
【図２１】パターン層の形態について示した図である。
【図２２】パターン層の形態について示した図である。
【図２３】パターン層の形態について示した図である。
【図２４】パターン層の形態について示した図である。
【図２５】パターン層の形態について示した図である。
【図２６】パターン層の形態について示した図である。
【図２７】パターン層の形態について示した図である。
【図２８】パターン層の形態について示した図である。
【図２９】パターン層の形態について示した図である。
【図３０】パターン層の形態について示した図である。
【図３１】パターン層の形態について示した図である。
【図３２】ウォームトーンについて示した図である。
【図３３】クールトーンについて示した図である。
【図３４】評価例（色相評価）による色相を示した図である。
【図３５】式２によるグラフを示した図である。
【発明を実施するための形態】
【００１３】
以下、本明細書について詳細に説明する。
【００１４】
本明細書において、「または」とは、他に定義しない限り、挙げられたものなどを選択的にまたは全て含む場合、すなわち、「および／または」の意味を表す。
【００１５】
本明細書において、「層」とは、該当層が存在する面積を７０％以上覆っているものを意味する。好ましくは７５％以上、より好ましくは８０％以上覆っているものを意味する。
【００１６】
本明細書において、ある層の「厚さ」とは、該当層の下面から上面までの最短距離を意味する。
【００１７】
本明細書において、装飾部材が呈する色相は、光源の分光特性と物体の反射率、観察者の色彩視感効率によって定義されることができる。
【００１８】
客観的な色の表現のためには、標準光源および標準観測者による色の測定が必要であり、色空間の座標で色を表現する。装飾部材の色相は、視覚的に均一な色空間を提供するＣＩＥ  Ｌａｂ（Ｌ＊ａ＊ｂ＊）座標またはＬｃｈ座標で示すことができる。Ｌ＊は明度、＋ａ＊は赤色度（ｒｅｄｎｅｓｓ）、−ａ＊は緑色度（ｇｒｅｅｎｎｅｓｓ）、＋ｂ＊は黄色度（ｙｅｌｌｏｗｎｅｓｓ）、−ｂ＊は青色度（ｂｌｕｅｎｅｓｓ）を表し、Ｃ＊およびｈ＊については後述する。前記色空間で、観察位置による全体色差は
【数４】
2021514217.tif 000006
で表されることができる。
【００１９】
前記色の測定では、分光光度計（ＣＭ−２６００ｄ、コニカミノルタ社製）を利用することができるが、分光光度計を用いて試料の反射率を分光し、各波長毎の反射率を示すことができ、これから、分光反射率グラフおよび変換された色座標を得ることができる。この際、８度の視野角（ｖｉｅｗｉｎｇ  ａｎｇｌｅ）でデータを得て、装飾部材の異色性を確認するために、装飾部材に水平な方向と垂直な方向に計測する。
【００２０】
前記視野角（ｖｉｅｗｉｎｇ  ａｎｇｌｅ）は、装飾部材の色発現層の表面の法線方向への直線（ｄ１）と、前記分光光度計と測定しようとする装飾部材の一地点を通過する直線（ｄ２）とが成す角度であって、一般に０度〜９０度の範囲を有する。
【００２１】
視野角が０度であるということは、装飾部材の色発現層の表面の法線方向と同一の方向で測定することを意味する。
【００２２】
本明細書において、「光吸収層」と「光反射層」は、互いに相対的な物性を有する層であって、前記光吸収層は、前記光反射層に比べて光吸収度が高い層を意味し、前記光反射層は、前記光吸収層に比べて光反射度が高い層を意味し得る。
【００２３】
前記光吸収層および光反射層は、それぞれ単一層で構成されてもよく、２層以上の多層で構成されてもよい。
【００２４】
本明細書において、光吸収層と光反射層は、その機能によって命名されたものである。特定の波長を有する光に対して、光を相対的に多く反射する層を光反射層と表現し、光を相対的に少なく反射する層を光吸収層と表現することができる。
【００２５】
図１は、本明細書の一実施態様に係る装飾部材の積層構造を例示した図である。図１には、色発現層１００と基材１０１を含む装飾部材を示している。色発現層１００は、光反射層２０１および光吸収層３０１を含む。図１には、基材１０１が色発現層１００の光吸収層３０１側に備えられていることを示したが、光反射層２０１側に備えられてもよい。
【００２６】
図２を参照して、光吸収層および光反射層について説明する。図２の装飾部材には、光が入って来る方向を基準として、各層（ｌａｙｅｒ）がＬｉ−１層、Ｌｉ層、およびＬｉ＋１層の順に積層されており、Ｌｉ−１層とＬｉ層との間に界面（ｉｎｔｅｒｆａｃｅ）Ｉｉが位置し、Ｌｉ層とＬｉ＋１層との間に界面Ｉｉ＋１が位置する。
【００２７】
薄膜干渉が起こらないように、各層に垂直な方向に特定波長を有する光を照射した時に、界面Ｉｉでの反射率は、下記数学式１で表することができる。
［数学式１］
【数５】
2021514217.tif 000007
【００２８】
前記数学式１中、ｎｉ（λ）は、ｉ番目の層の波長（λ）による屈折率を意味し、ｋｉ（λ）は、ｉ番目の層の波長（λ）による消衰係数（ｅｘｔｉｎｃｔｉｏｎ  ｃｏｅｆｆｉｃｉｅｎｔ）を意味する。消衰係数は、特定波長で対象物質が光をどれくらい強く吸収するかを定義する尺度であって、定義は上述のとおりである。
【００２９】
前記数学式１を適用し、各波長で計算された界面Ｉｉでの波長毎の反射率の和をＲｉとしたときに、Ｒｉは下記の数学式２のとおりである。
［数学式２］
【数６】
2021514217.tif 000008
【００３０】
以下、上述の光反射層および光吸収層を含む装飾部材について説明する。
【００３１】
本明細書は、光反射層、および前記光反射層上に備えられた光吸収層を含む色発現層と、前記色発現層の一面上に備えられた基材と、を含み、
前記光吸収層は、銅酸化物（ＣｕａＯｘ）を含み、
前記光吸収層の何れか一地点に対して成分分析を行った時に、下記式１で表されるωが０．６１以上１．２以下である、装飾部材を提供する。
［式１］
【数７】
2021514217.tif 000009
［式２］
【数８】
2021514217.tif 000010
［式３］
【数９】
2021514217.tif 000011
【００３２】
前記式１中、Ｔｘは、前記ｆ（Ｔ１）で表される関数のＴ１による関数値であり、ｎは１以上の正の整数であり、σｘは前記式３で表され、
前記式２中、Ｔ１は、前記成分分析を行った前記光吸収層の何れか一地点を含む光吸収層の厚さであり、Ｔ０は６０ｎｍであり、
前記式３中、前記ａは銅（Ｃｕ）の元素含量比を意味し、ｘは酸素（Ｏ）の元素含量比を意味する。例えば、前記一地点の銅（Ｃｕ）および酸素（Ｏ）の含量がそれぞれ５０％である場合、ａおよびｘはそれぞれ０．５で表されることができる。
【００３３】
本明細書において、特定元素の含量比とは、前記成分分析を行った前記光吸収層の何れか一地点の、特定元素の原子百分率（ａｔｏｍｉｃ  ｐｅｒｃｅｎｔ、ａｔ％）を意味し得る。
【００３４】
本明細書の一実施態様に係る装飾部材は、光吸収層が銅酸化物（ＣｕａＯｘ）を含み、銅酸化物の各元素の含量比を調節し、光吸収層の厚さを特定範囲に調節することで、光吸収層を介して涼しい色（ｃｏｏｌ  ｔｏｎｅ）が観察されることができる。この際、前記銅酸化物の各元素の含量比と光吸収層の厚さに関する関係式を、前記式１で表されるクールトーンパラメータ（ｃｏｏｌ  ｔｏｎｅ  ｐａｒａｍｅｔｅｒ）ωで示すことができる。前記クールトーンパラメータは、ωｃで表されることができる。前記ωｃの下付き文字ｃは、ｃｏｏｌ  ｔｏｎｅを意味する。
【００３５】
本明細書の一実施態様において、前記光吸収層の何れか一地点（ｘ）で、前記式１で表されるωが０．６５以上１．２以下、０．６５以上１．１以下、または０．６６以上１以下であることができる。前記数値範囲を満たす場合、光吸収層を介して涼しい色（ｃｏｏｌ  ｔｏｎｅ、クールトーン）が観察されることができ、凉しい色のうち、ユーザが所望する色を容易に呈することができる。
【００３６】
本明細書において、前記「光吸収層の何れか一地点」とは、光吸収層の表面または内部における何れか一地点を意味し得る。
【００３７】
本明細書の一実施態様において、前記Ｔｘは、前記式２で表される厚さパラメータである。光吸収層は、厚さが変わるに伴って暖かい色（ウォームトーン、ｗａｒｍ  ｔｏｎｅ）または冷たい色（クールトーン、ｃｏｏｌ  ｔｏｎｅ）が交互に現れるが、厚さの一定の周期（Ｔ０）に従って色の変化が現れる。この際、Ｔｘは、前記光吸収層の厚さの一定の周期（Ｔ０）に対する、何れか一地点での光吸収層の厚さ（Ｔ１）の割合を意味し得る。例えば、厚さの一定の周期が６０ｎｍであると、光吸収層の厚さが４０ｎｍ、１００ｎｍ、および１６０ｎｍである時のＴｘ値は、０．６７と等しい。
【００３８】
前記式２中、Ｔ１は、前記光吸収層の何れか一地点を含む光吸収層の厚さである。Ｔ１は、光吸収層の何れか一地点を選択したときに、一地点を含む光吸収層の厚さを意味する。装飾部材の断面を走査型電子顕微鏡（Ｓｃａｎｎｉｎｇ  Ｅｌｅｃｔｒｏｎ  Ｍｉｃｒｏｓｃｏｐｅ：ＳＥＭ）などにより観察すると、光反射層と光吸収層との間に界面が確認され、成分分析により、銅酸化物を含む層が光吸収層であることを確認することができる。この際、光吸収層の何れか一地点を選択し、何れか一地点を含む光吸収層の厚さを計算して、Ｔ１として適用することができる。
【００３９】
前記式２は、光吸収層の厚さ（Ｔ１）による周期関数ｆ（Ｔ１）を表す。周期Ｔ０によって、同一のｆ（Ｔ１）値が現れることを意味する。これを図３５に示した。図３５によると、
【数１０】
2021514217.tif 000012
の範囲で現れるｆ（Ｔ１）が、一定の周期（Ｔ０）で繰り返して現れる。例えば、Ｔ１＝０．５Ｔ０である時のｆ（０．５Ｔ０）と、Ｔ１＝０．５Ｔ０＋Ｔ０である時のｆ（１．５Ｔ０）の際には、値が０．５と等しい。
【００４０】
本明細書の一実施態様において、前記ａおよびｘは、互いに同一でも異なってもよく、それぞれ０超過１未満の値を有することができる。
【００４１】
本明細書の一実施態様において、前記ａ＋ｘ＝１であることができる。
【００４２】
前記厚さＴ１は、前記光吸収層の何れか一地点を含み、且つ前記光吸収層の表面方向に垂直な方向への断面において、前記光吸収層の厚さ方向への長さを意味し得る。
【００４３】
図３に、前記光吸収層の一地点および厚さを決定する方法を示した。光吸収層の何れか一地点（図３の赤色点）を選択したときに、この地点の成分分析により式３で表される含量比パラメータを計算し、この地点を通る線分のうち、光吸収層の表面方向に垂直な線分の幅を計算することで、厚さ（Ｔ１）を計算することができる。
【００４４】
また、前記Ｔ１は、光吸収層の形成時に、蒸着に用いられるプロセス圧力、プラズマガスに対する反応性ガスの流量、電圧、蒸着時間、または温度を調節することで達成することができる。
【００４５】
本発明の装飾部材は、光吸収層の厚さ変化に従って、クールトーンまたはウォームトーンが一定の周期で繰り返して現れる。この際、Ｔ０を「クールトーンが繰り返して現れる光吸収層の厚さの周期」と表現することができる。
【００４６】
前記光吸収層の成分分析は、透過Ｘ線成分分析を利用することである。具体的に、前記透過Ｘ線成分分析は、Ｘ線光電子分光法（Ｘ−ｒａｙ  ｐｈｏｔｏｅｌｅｃｔｒｏｎ  ｓｐｅｃｔｒｏｓｃｏｐｙ、ＸＰＳ）であることができる。
【００４７】
前記式３中、前記ａは銅（Ｃｕ）の元素含量比を意味し、ｘは酸素（Ｏ）の元素含量比を意味する。前記光吸収層の各元素の元素含量比は、この技術が属する分野で一般に用いられる方法により測定可能であり、Ｘ線光電子分光法（Ｘ−ｒａｙ  ｐｈｏｔｏｅｌｅｃｔｒｏｎ  ｓｐｅｃｔｒｏｓｃｏｐｙ、ＸＰＳ）または電子分光化学分析機（Ｅｌｅｃｔｒｏｎ  Ｓｐｅｃｔｒｏｓｃｏｐｙ  ｆｏｒ  Ｃｈｅｍｉｃａｌ  Ａｎａｌｙｓｉｓ：ＥＳＣＡ、Ｔｈｅｒｍｏ  Ｆｉｓｈｅｒ  Ｓｃｉｅｎｔｉｆｉｃ  Ｉｎｃ．）を用いることができる。
【００４８】
本明細書の一実施態様において、前記厚さパラメータＴｘは、０．５１以上１以下、好ましくは０．６以上１以下、より好ましくは０．６５以上１以下であることができる。前記数値範囲を満たす場合、装飾部材から凉しい色（クールトーン、ｃｏｏｌ  ｔｏｎｅ）がより明らかに観察されることができる。
【００４９】
本明細書の一実施態様において、前記含量比パラメータσｘは、０．１以上３以下、０．１以上１．５以下、好ましくは０．３以上１．５以下、より好ましくは０．４以上１．１以下であることができる。前記数値範囲を満たす場合、装飾部材から凉しい色（クールトーン、ｃｏｏｌ  ｔｏｎｅ）がより明らかに観察されることができる。前記元素間の割合は、銅酸化物の蒸着時にガス分率を調節することで達成することができる。
【００５０】
具体的に、Ｘ線光電子分光法（Ｘ−ｒａｙ  ｐｈｏｔｏｅｌｅｃｔｒｏｎ  ｓｐｅｃｔｒｏｓｃｏｐｙ、ＸＰＳ）または電子分光化学分析機（Ｅｌｅｃｔｒｏｎ  Ｓｐｅｃｔｒｏｓｃｏｐｙ  ｆｏｒ  Ｃｈｅｍｉｃａｌ  Ａｎａｌｙｓｉｓ：ＥＳＣＡ、Ｔｈｅｒｍｏ  Ｆｉｓｈｅｒ  Ｓｃｉｅｎｔｉｆｉｃ  Ｉｎｃ．）を用いて、光吸収層の表面および厚さ方向へのサーベイスキャン（ｓｕｒｖｅｙ  ｓｃａｎ）を進行して定性分析した後、ナロースキャン（ｎａｒｒｏｗ  ｓｃａｎ）により定量分析を進行する。この際、下記表１の条件でサーベイスキャンおよびナロースキャンを得て、定性、定量分析を進行する。Ｐｅａｋ  ｂａｃｋｇｒｏｕｎｄはｓｍａｒｔ方式を用いる。
【００５１】
【表１】
2021514217.tif 000013
【００５２】
また、前記成分分析は、装飾部材の積層の前に、光吸収層と同一の組成を有する光吸収層の切片を製造し、成分分析を行うことができる。または、装飾部材の構造が基材／パターン層／光反射層／光吸収層である場合、装飾部材の最外郭を上述の方法により分析することができる。また、装飾部材の断面写真を観察し、視覚的に光吸収層を確認することができる。例えば、装飾部材の構造が基材／パターン層／光反射層／光吸収層である場合、装飾部材の断面写真から、各層の間に界面が存在することを確認することができるが、最外郭層が光吸収層に該当する。
【００５３】
本明細書の一実施態様において、前記光吸収層のＣＩＥ  Ｌｃｈ色空間（ｃｏｌｏｒ  ｓｐａｃｅ）内で、色相角（Ｈｕｅ−ａｎｇｌｅ）ｈ＊は、１０５°〜３１５°の範囲、１２０°〜３００°の範囲、１３５°〜３００°の範囲、１５０°〜３００°の範囲、または２００°〜３００°の範囲であることができる。
【００５４】
色相角ｈ＊が上記の範囲である場合、装飾部材からクールトーン（ｃｏｏｌ  ｔｏｎｅ）が観察されることができる。クールトーンとは、ＣＩＥ  Ｌｃｈ色空間で前記数値範囲を満たすものを意味する。ウォームトーンに該当する色相を図３２に、クールトーンに該当する色相を図３３にそれぞれ示した。
【００５５】
本明細書の一実施態様において、前記光吸収層のＣＩＥ  Ｌｃｈ色空間（ｃｏｌｏｒ  ｓｐａｃｅ）内でのＬは、０〜１００、または３０〜１００であることができる。
【００５６】
本明細書の一実施態様において、前記光吸収層のＣＩＥ  Ｌｃｈ色空間（ｃｏｌｏｒ  ｓｐａｃｅ）内でのｃ＊は、０〜１００、１〜８０、または１〜６０であることができる。
【００５７】
本明細書において、前記ＣＩＥ  Ｌｃｈ色空間はＣＩＥ  Ｌａｂ色空間であって、ここで、カルテシアン座標（Ｃａｒｔｅｓｉａｎ  Ｃｏｏｒｄｉｎａｔｅｓ）のａ＊、ｂ＊の代りに、円筒座標系（ｃｙｌｉｎｄｅｒ  ｃｏｏｒｄｉｎａｔｅｓ）のｃ＊（彩度、相対色飽和度（ｒｅｌａｔｉｖｅ  ｃｏｌｏｒ  ｓａｔｕｒａｔｉｏｎ）、Ｌ＊（Ｌ軸からの距離）、およびｈ＊（色相角、ＣＩＥ  Ｌａｂ色相環での色相角）を用いた。
【００５８】
本明細書の一実施態様において、前記光吸収層は、４００ｎｍの波長で屈折率（ｎ）が０〜８であることが好ましく、０〜７であってもよく、０．０１〜３であってもよく、２〜２．５であってもよい。屈折率（ｎ）は、ｓｉｎ  θａ／ｓｉｎ  θｂ（θａは、光吸収層の表面から入射される光の角であり、θｂは、光吸収層の内部での光の屈折角である）により計算されることができる。
【００５９】
本明細書の一実施態様において、前記光吸収層は、３８０ｎｍ〜７８０ｎｍの波長範囲で屈折率（ｎ）が０〜８であることが好ましく、０〜７であってもよく、０．０１〜３であってもよく、２〜２．５であってもよい。
【００６０】
本明細書の一実施態様において、前記光吸収層は、４００ｎｍの波長で消衰係数（ｋ）が０超過４以下であり、０．０１〜４であることが好ましく、０．０１〜３．５であってもよく、０．０１〜３であってもよく、０．１〜１であってもよい。消衰係数（ｋ）は、−λ／４πＩ（ｄＩ／ｄｘ）（ここで、光吸収層内で経路単位長さ（ｄｘ）、例えば、１ｍ当たりの光の強度の減少分率ｄＩ／Ｉにλ／４πを乗じた値であり、この際、λは光の波長である。
【００６１】
本明細書の一実施態様において、前記光吸収層は、３８０ｎｍ〜７８０ｎｍの波長範囲で消衰係数（ｋ）が０超過４以下であり、０．０１〜４であることが好ましく、０．０１〜３．５であってもよく、０．０１〜３であってもよく、０．１〜１であってもよい。４００ｎｍ、または３８０ｎｍ〜７８０ｎｍの可視光線全波長領域で消衰係数（ｋ）が前記範囲であるため、可視光線範囲内で光吸収層の役割を果たすことができる。
【００６２】
上記のように特定の消衰係数および屈折率を有する光吸収層が色を発現する原理と、従来の基材に染料を添加して色を発現する装飾部材の色発現の原理は異なる。例えば、樹脂中に染料を添加して光を吸収する方式を利用する場合と、上述のような消衰係数を有する材料を使用する場合は、光を吸収するスペクトルが異なる。樹脂中に染料を添加して光を吸収する場合、吸収波長帯が固定され、コーティング厚さの変化に伴って吸収量が変化する現象のみが発生する。また、所望の光吸収量を得るために、光吸収量を調節するために最小数マイクロメートル以上の厚さ変化が必要である。これに対し、消衰係数を有する材料では、厚さが数もしくは数十ナノメートルの規模で変化しても、吸収する光の波長帯が変わる。
【００６３】
また、従来の樹脂に染料を添加する場合、染料による特定色のみが発現されるため、種々の色相を呈することができない。これに対し、本発明の光吸収層は、樹脂ではない特定材料を用いることで、染料を添加しなくても、光の干渉現象によって色を多様に呈することができる利点がある。
【００６４】
前記実施態様によると、光吸収層では、光の入射経路および反射経路で光吸収がなされ、また、光は光吸収層の表面、および光吸収層３０１と光反射層２０１との界面でそれぞれ反射し、２つの反射光が強め合う干渉または弱め合う干渉をすることになる。
【００６５】
本明細書において、光吸収層の表面で反射される光は表面反射光、光吸収層と光反射層との界面で反射される光は界面反射光と表現されることができる。図４に、このような作用原理の模式図を示した。図４には、基材１０１が光反射層２０１側に備えられた構造が例示されているが、かかる構造に限定されず、基材１０１の位置は、他の位置に配置されてもよい。
【００６６】
本明細書の一実施態様において、前記光吸収層は、単一層であってもよく、２層以上の多層であってもよい。
【００６７】
本明細書の一実施態様において、前記光吸収層は、金属、メタロイド、および金属やメタロイドの酸化物、窒化物、酸窒化物、および炭化物からなる群から選択される１つまたは２つ以上を含むことができる。前記金属またはメタロイドの酸化物、窒化物、酸窒化物、または炭化物は、当業者が設定した蒸着条件などによって形成することができる。光吸収層は、光反射層と同一の金属、メタロイド、２種以上の合金または酸窒化物を含んでもよい。
【００６８】
本明細書の一実施態様において、前記光吸収層の厚さ（Ｔ１）は、最終構造で所望の色相によって決定可能であり、例えば、１ｎｍ以上３００ｎｍ以下、３１ｎｍ以上６０ｎｍ以下、９１ｎｍ以上１２０ｎｍ以下、または１５１ｎｍ以上１８０ｎｍ以下であることができる。
【００６９】
本明細書の一実施態様において、前記光反射層としては、光を反射することができる材料であれば特に限定されないが、光反射率は材料によって決定され、例えば、５０％以上の光反射率で色相実現が容易である。光反射率はエリプソメータ（ｅｌｌｉｐｓｏｍｅｔｅｒ）を用いて測定することができる。
【００７０】
本明細書の一実施態様において、前記光反射層は、金属層、金属酸化物層、金属窒化物層、金属酸窒化物層、または無機物層であることができる。前記光反射層は、単一層で構成されてもよく、２層以上の多層で構成されてもよい。
【００７１】
本明細書の一実施態様において、前記光反射層は、インジウム（Ｉｎ）、チタン（Ｔｉ）、スズ（Ｓｎ）、シリコン（Ｓｉ）、ゲルマニウム（Ｇｅ）、アルミニウム（Ａｌ）、銅（Ｃｕ）、ニッケル（Ｎｉ）、バナジウム（Ｖ）、タングステン（Ｗ）、タンタル（Ｔａ）、モリブデン（Ｍｏ）、ネオジム（Ｎｂ）、鉄（Ｆｅ）、クロム（Ｃｒ）、コバルト（Ｃｏ）、金（Ａｕ）、および銀（Ａｇ）から選択される１種または２種以上の材料；その酸化物；その窒化物；その酸窒化物；炭素；および炭素複合体からなる群から選択される１種または２種以上の材料を含む単一層または多層であることができる。
【００７２】
本明細書の一実施態様において、前記光反射層は、前記材料から選択される２つ以上の合金、その酸化物、窒化物、または酸窒化物を含むことができる。
【００７３】
本明細書の一実施態様において、前記光反射層は、炭素または炭素複合体を含むインクを利用して製造されることで、高抵抗の反射層を実現することができる。前記炭素または炭素複合体としては、カーボンブラック、ＣＮＴなどが挙げられる。
【００７４】
本明細書の一実施態様において、前記炭素または炭素複合体を含むインクは、上述の材料またはその酸化物、窒化物、または酸窒化物を含むことができ、例えば、インジウム（Ｉｎ）、チタン（Ｔｉ）、スズ（Ｓｎ）、シリコン（Ｓｉ）、ゲルマニウム（Ｇｅ）、アルミニウム（Ａｌ）、銅（Ｃｕ）、ニッケル（Ｎｉ）、バナジウム（Ｖ）、タングステン（Ｗ）、タンタル（Ｔａ）、モリブデン（Ｍｏ）、ネオジム（Ｎｂ）、鉄（Ｆｅ）、クロム（Ｃｒ）、コバルト（Ｃｏ）、金（Ａｕ）、および銀（Ａｇ）から選択される１種または２種以上の酸化物を含むことができる。前記炭素または炭素複合体を含むインクを印刷した後、硬化工程をさらに行うことができる。
【００７５】
本明細書の一実施態様において、前記光反射層は、２種以上の材料を含む場合、２種以上の材料を１つの工程、例えば、蒸着または印刷の方法により形成してもよいが、１種以上の材料で先に層を形成した後、さらに１種以上の材料で、その上に層を形成する方法が利用されることができる。例えば、インジウムやスズを蒸着して層を形成した後、炭素を含むインクを印刷してから硬化させることで、光反射層を形成することができる。前記インクには、チタン酸化物、シリコン酸化物のような酸化物がさらに含まれることができる。
【００７６】
本明細書の一実施態様において、前記光反射層の厚さは、最終構造で所望の色相によって決定可能であり、例えば、１ｎｍ以上１００ｎｍ以下、１０ｎｍ以上９０ｎｍ以下、または３０ｎｍ以上９０ｎｍ以下であることができる。
【００７７】
（光吸収層の構造）
本明細書の一実施態様において、前記光吸収層は、光吸収層の形成時に蒸着条件などを調節することで、様々な形状を有することができる。
【００７８】
本明細書の一実施態様において、前記光吸収層は、厚さが異なる２以上の地点を含む。
【００７９】
本明細書の一実施態様において、前記光吸収層は、厚さが異なる２以上の領域を含む。
【００８０】
本明細書の一実施態様において、前記光吸収層は、傾斜面を含むことができる。
【００８１】
前記実施態様に係る構造の例示を図５および図６に示した。図５および図６は、光反射層２０１および光吸収層３０１が積層された構造を例示した図である（基材を省略）。図５および図６によると、前記光吸収層３０１は、互いに異なる厚さを有する２以上の地点を有する。図５によると、Ａ地点とＢ地点での光吸収層３０１の厚さが異なる。図６によると、Ｃ領域とＤ領域での光吸収層３０１の厚さが異なる。
【００８２】
本明細書の一実施態様において、前記光吸収層は、上面が、傾斜角が０度超過９０度以下の傾斜面を有する領域を１つ以上含み、前記光吸収層は、何れか１つの傾斜面を有する領域での厚さと異なる厚さを有する領域を１つ以上含む。前記傾斜面とは、光吸収層の上面に含まれる何れか１つの直線と、光反射層に平行な直線とが成す角度を、前記傾斜面と定義することができる。例えば、図５の光吸収層の上面の傾斜角は、約２０度であることができる。
【００８３】
前記光反射層の上面の傾斜度のような表面特性は、前記光吸収層の上面と同一であることができる。例えば、光吸収層の形成時に蒸着方法を利用することで、光吸収層の上面が、光反射層の上面と同一の傾斜度を有することができる。しかし、図５の光吸収層の上面の傾斜度は、光反射層の上面の傾斜度とは異なる。
【００８４】
図７に、上面が傾斜面を有する光吸収層を含む装飾部材の構造を例示した。基材１０１、光反射層２０１、および光吸収層３０１が積層された構造であって、光吸収層３０１のＥ領域での厚さｔ１とＦ領域での厚さｔ２が異なる。図面符号４０１はカラーフィルムである。
【００８５】
図７は、互いに向かい合う傾斜面、すなわち、断面が三角形である構造を有する光吸収層について示した図である。図７のように、互いに向かい合う傾斜面を有するパターンの構造では、同一の条件で蒸着を行っても、三角形構造の２つの面で光吸収層の厚さが異なる。したがって、１回の工程だけで、厚さが異なる２以上の領域を有する光吸収層を形成することができる。これにより、光吸収層の厚さによって発現色相が異なることになる。この際、光反射層の厚さが一定以上であると、色相の変化に影響を与えない。
【００８６】
図７には、基材１０１が光反射層２０１側に備えられた構造が例示されているが、このような構造に限定されず、基材１０１の位置は、上述の説明のように他の位置に配置されてもよい。
【００８７】
また、図７の基材１０１は、光反射層２０１と接する面が平坦面であるが、基材１０１の光反射層２０１と接する面は、光反射層２０１の上面と同一の勾配を有するパターンを有してもよい。これを図８に示した。この場合、基材のパターンの勾配差によって、光吸収層の厚さにも差が生じ得る。しかし、これに限定されず、他の蒸着方法を利用して基材と光吸収層が異なる勾配を有するようにしても、パターンの両側で光吸収層の厚さが異なるようにして、後述の異色性を示すことができる。
【００８８】
本明細書の一実施態様において、前記光吸収層は、厚さが次第に変わる領域を１つ以上含む。図９に、光吸収層３０１の厚さが次第に変わる構造を例示した。
【００８９】
本明細書の一実施態様において、前記光吸収層は、上面が、傾斜角が０度超過９０度以下の傾斜面を有する領域を１つ以上含み、前記傾斜面を有する少なくとも１つ以上は、光吸収層の厚さが次第に変わる構造を有する。図９に、上面が傾斜面を有する領域を含む光吸収層の構造を例示した。図９のＧ領域とＨ領域は、両方とも光吸収層の上面が傾斜面を有し、光吸収層の厚さが次第に変わる構造を有する。
【００９０】
本明細書において、前記光吸収層の厚さが変わる構造とは、前記光吸収層の厚さ方向への断面が、光吸収層の厚さが最も小さい地点および光吸収層の厚さが最も大きい地点を含み、前記光吸収層の厚さが、光吸収層の厚さが最も小さい地点から光吸収層の厚さが最に大きい地点の方向に増加することを意味する。この際、前記光吸収層の厚さが最も小さい地点および光吸収層の厚さが最も大きい地点は、光吸収層の光反射層との界面上のある地点を意味し得る。
【００９１】
本明細書の一実施態様において、前記光吸収層は、傾斜角が１度〜９０度の範囲内である第１傾斜面を有する第１領域を含み、上面が、前記第１傾斜面と傾斜方向が異なるかまたは傾斜角が異なる傾斜面を有するか、上面が水平である２つ以上の領域をさらに含むことができる。この際、前記第１領域および前記２つ以上の領域での光吸収層の厚さは、何れも互いに異なることができる。
【００９２】
（基材）
本明細書の一実施態様において、前記装飾部材は、前記色発現層の一面上に備えられた基材を含む。
【００９３】
本明細書の一実施態様において、前記光反射層２０１の前記光吸収層３０１に対向する面、または前記光吸収層の前記光反射層に対向する面の何れか１つ以上に備えられた基材１０１を含む。例えば、前記光反射層の前記光吸収層に対向する面の反対面（図１０（ａ））、または前記光吸収層の前記光反射層に対向する面の反対面（図１０（ｂ））に基材が備えられることができる。
【００９４】
本明細書の一実施態様において、前記基材は、化粧品容器用プラスチック射出物またはガラス基材を含むことができる。より具体的に、前記プラスチック射出物は、ポリプロピレン（ＰＰ）、ポリスチレン（ＰＳ）、ポリビニルアセテート（ＰＶＡｃ）、ポリアクリレート（ｐｏｌｙａｃｒｙｌａｔｅ）、ポリエチレンテレフタレート（ＰＥＴ）、ポリビニルクロリド（ＰＶＣ）、ポリメチルメタクリレート（ＰＭＭＡ）、エチレン−ビニルアセテートコポリマー（ＥＶＡ）、ポリカーボネート（ＰＣ）、ポリアミド（ｐｏｌｙａｍｉｄｅ）、およびスチレン−アクリロニトリル共重合体（Ｓｔｙｒｅｎｅ−Ａｃｒｙｌｏｎｉｔｒｉｌｅ  ｃｏｐｏｌｙｍｅｒ、ＳＡＮ）のうち１種以上を含むことができるが、これらにのみ限定されるものではない。
【００９５】
また、前記プラスチック射出物は、屈曲（特定パターン）のない平板状のプラスチック射出物であってもよく、屈曲（特定パターン）のある形態のプラスチック射出物であってもよい。
【００９６】
前記プラスチック射出物は、プラスチック成形方法により製造されることができる。前記プラスチック成形方法としては、圧縮成形、射出成形、空気吹込成形、熱成形、熱溶融成形、発砲成形、ロール成形、強化プラスチック成形などが挙げられる。前記圧縮成形は、材料を型枠に入れて加熱した後、圧力を加える成形方法であり、これは、最も古い成形法であって、通常、フェノール樹脂などのような熱硬化性樹脂の成形に用いられることができる。前記射出成形は、プラスチック溶融液を輸送機で押し出し、ノズルを介して型枠に充填する成形方法であり、熱可塑性樹脂と熱硬化性樹脂の両方を成形可能であって、最も多く用いられる成形法と言える。現在、化粧品ケースとして用いられる樹脂はＳＡＮである。前記空気吹込成形は、型枠の中央にプラスチックパリソンを入れて空気を吹き込みながら製品を成形する方法であり、プラスチック瓶や小さい容器を製作する成形法であって、製品の製造速度が非常に速い。
【００９７】
本明細書の一実施態様において、前記ガラス基材としては、透過率が８０％以上のガラスを用いることができる。
【００９８】
本明細書の一実施態様において、前記基材の厚さは、必要に応じて選択可能であり、例えば、５０μｍ〜２００μｍの範囲を有することができる。
【００９９】
本明細書の一実施態様において、前記装飾部材は、前記基材上に、光反射層、および前記光反射層上に備えられた光吸収層を形成するステップにより製造されることができる。より具体的に、前記装飾部材は、基材上に蒸着工程などにより光吸収層および光反射層を順に形成するか、基材上に蒸着工程などにより光反射層および光吸収層を順に形成することにより製造することができるが、これらにのみ限定されるものではない。
【０１００】
（カラーフィルム）
本明細書の一実施態様において、前記色発現層はカラーフィルムをさらに含む。
【０１０１】
本明細書の一実施態様において、前記装飾部材は、前記光吸収層の前記光反射層に対向する面の反対面、前記光吸収層と前記光反射層との間、または前記光反射層の前記光吸収層に対向する面の反対面に、カラーフィルムをさらに含む。前記カラーフィルムは、基材の役割を果たすこともできる。例えば、基材として使用可能なものに、染料または顔料を添加することでカラーフィルムとして用いられることができる。
【０１０２】
本明細書の一実施態様において、前記カラーフィルムは、前記カラーフィルムが備えられていない場合に比べて、前記カラーフィルムが存在する場合に、前記色発現層の色座標ＣＩＥ  Ｌ＊ａ＊ｂ＊におけるＬ＊ａ＊ｂ＊の空間での距離である色差△Ｅ＊ａｂが１を超えるようにするものであれば特に限定されない。
【０１０３】
色の表現はＣＩＥ  Ｌ＊ａ＊ｂ＊で表現可能であり、色差は、Ｌ＊ａ＊ｂ＊の空間での距離（△Ｅ＊ａｂ）を利用して定義されることができる。具体的に、
【数１１】
2021514217.tif 000014
であり、０＜△Ｅ＊ａｂ＜１の範囲内では、観察者が色差を認知することができない［参考文献：Ｍａｃｈｉｎｅ  Ｇｒａｐｈｉｃｓ  ａｎｄ  Ｖｉｓｉｏｎ  ２０（４）：３８３−４１１］。したがって、本明細書では、カラーフィルムの追加による色差を△Ｅ＊ａｂ＞１と定義することができる。
【０１０４】
図１１は、カラーフィルムを含む色発現層を示した図であって、図１１の（ａ）に、光反射層２０１、光吸収層３０１、およびカラーフィルム４０１が順に積層された構造、図１１の（ｂ）に、光反射層２０１、カラーフィルム４０１、および光吸収層３０１が順に積層された構造、図１１の（ｃ）に、カラーフィルム４０１、光反射層２０１、および光吸収層３０１が順に積層された構造を例示した。
【０１０５】
本明細書の一実施態様において、前記基材が前記光反射層の前記光吸収層に対向する面の反対面に備えられ、前記カラーフィルムが前記光反射層の前記光吸収層に対向する面の反対面に位置する場合、前記カラーフィルムは、前記基材と前記光反射層との間、または前記基材の前記光反射層に対向する面の反対面に備えられることができる。他の一例として、前記基材が前記光吸収層の前記光反射層に対向する面の反対面に備えられ、前記カラーフィルムが前記光吸収層の前記光反射層に対向する面の反対面に位置する場合、前記カラーフィルムは、前記基材と前記光吸収層との間、または前記基材の前記光吸収層に対向する面の反対面に備えられることができる。
【０１０６】
本明細書の一実施態様において、前記光反射層の前記光吸収層に対向する面の反対面に基材が備えられ、カラーフィルムがさらに備えられる。図１２の（ａ）には、カラーフィルム４０１が光吸収層３０１の光反射層２０１側の反対面に備えられた構造、図１２の（ｂ）には、カラーフィルム４０１が光吸収層３０１と光反射層２０１との間に備えられた構造、図１２の（ｃ）には、カラーフィルム４０１が光反射層２０１と基材１０１との間に備えられた構造、図１２の（ｄ）には、カラーフィルム４０１が基材１０１の光反射層２０１側の反対面に備えられた構造を示している。図１２の（ｅ）には、カラーフィルム４０１ａ、４０１ｂ、４０１ｃ、４０１ｄが、それぞれ光吸収層３０１の光反射層２０１側の反対面、光吸収層３０１と光反射層２０１との間、光反射層２０１と基材１０１との間、および基材１０１の光反射層２０１側の反対面に備えられた構造を例示しているが、これらにのみ限定されるものではなく、カラーフィルム４０１ａ、４０１ｂ、４０１ｃ、４０１ｄのうち１〜３個は省略されてもよい。
【０１０７】
本明細書の一実施態様において、前記光吸収層の前記光反射層に対向する面の反対面に基材が備えられ、カラーフィルムがさらに備えられる。図１３の（ａ）には、カラーフィルム４０１が基材１０１の光吸収層３０１側の反対面に備えられた構造、図１３の（ｂ）には、カラーフィルム４０１が基材１０１と光吸収層３０１との間に備えられた構造、図１３の（ｃ）には、カラーフィルム４０１が光吸収層３０１と光反射層２０１との間に備えられた構造、図１３の（ｄ）には、カラーフィルム４０１が光反射層２０１の光吸収層３０１側の反対面に備えられた構造を示している。図１３の（ｅ）には、カラーフィルム４０１ａ、４０１ｂ、４０１ｃ、４０１ｄが、それぞれ基材１０１の光吸収層３０１側の反対面、基材１０１と光吸収層３０１との間、光吸収層３０１と光反射層２０１との間、および光反射層２０１の光吸収層３０１側の反対面に備えられた構造を例示しているが、これらにのみ限定されるものではなく、カラーフィルム４０１ａ、４０１ｂ、４０１ｃ、４０１ｄのうち１〜３個は省略されてもよい。
【０１０８】
図１２（ｂ）と図１３（ｃ）のような構造は、カラーフィルムの可視光透過率が０％を超えると、光反射層でカラーフィルムを通過して入射した光を反射することができるため、光吸収層と光反射層の積層による色相実現が可能である。
【０１０９】
図１２（ｃ）、図１２（ｄ）、および図１３（ｄ）のような構造では、カラーフィルムの追加による色差変化を認識できるように、光反射層２０１のカラーフィルムから発現される色相の光透過率が１％以上、好ましくは３％以上、より好ましくは５％以上であることが好ましい。このような可視光線透過率の範囲で、透過された光がカラーフィルムによる色相と混合されることができるためである。
【０１１０】
本明細書の一実施態様において、前記カラーフィルムは、１枚、または同種または異種が２枚以上積層された状態で備えられることができる。
【０１１１】
前記カラーフィルムとしては、上述の光反射層および光吸収層の積層構造から発現される色相とともに組み合わされ、所望の色相を発現することができるものが使用可能である。例えば、顔料および染料のうち１種または２種以上がマトリックス樹脂中に分散されて色相を呈するカラーフィルムが使用できる。上記のようなカラーフィルムは、カラーフィルムが備えられ得る位置にカラーフィルム形成用組成物を直接コーティングして形成してもよく、別の基材にカラーフィルム形成用組成物をコーティングするか、キャスティング、押出などの公知の成形方法によりカラーフィルムを製造した後、カラーフィルムが備えられ得る位置にカラーフィルムを配置または付着する方法を用いてもよい。コーティング方法としては、湿式コーティングまたは乾式コーティングが用いられることができる。
【０１１２】
前記カラーフィルムに含まれ得る顔料および染料としては、最終的な装飾部材から所望の色相を達成することができるものとして、当技術分野において公知のものなどから選択されることができ、赤色系、黄色系、紫色系、青色系、ピンク色系などの顔料および染料のうち１種または２種以上が使用できる。具体的に、ペリノン（ｐｅｒｉｎｏｎｅ）系赤色染料、アントラキノン系赤色染料、メチン系黄色染料、アントラキノン系黄色染料、アントラキノン系紫色染料、フタロシアニン系青色染料、チオインジゴ（ｔｈｉｏｉｎｄｉｇｏ）系ピンク色染料、イソインジゴ（ｉｓｏｉｎｄｉｇｏ）系ピンク色染料などの染料が単独でまたは組み合わされて用いられることができる。カーボンブラック、銅フタロシアニン（Ｃ．Ｉ．ピグメントブルー１５：３）、Ｃ．Ｉ．ピグメントレッド１１２、ピグメントブルー、イソインドリンイエローなどの顔料が単独でまたは組み合わされて用いられてもよい。上記のような染料または顔料としては、市販のものが使用でき、例えば、Ｃｉｂａ  ＯＲＡＣＥＴ社、チョグァンペイント（株）などの材料が使用可能である。前記染料または顔料の種類およびこれらの色相は例示にすぎず、公知の染料または顔料が多様に使用可能であり、これにより、さらに様々な色相を実現することができる。
【０１１３】
前記カラーフィルムに含まれるマトリックス樹脂としては、透明フィルム、プライマー層、接着層、コーティング層などの材料として公知されている材料が使用でき、特にその材料に限定されない。例えば、アクリル系樹脂、ポリエチレンテレフタレート系樹脂、ウレタン系樹脂、線状オレフィン系樹脂、シクロオレフィン系樹脂、エポキシ系樹脂、トリアセチルセルロース系樹脂などの種々の材料が選択されることができ、前記例示された材料の共重合体または混合物も使用可能である。
【０１１４】
前記カラーフィルムが、前記光反射層または前記光吸収層よりも装飾部材の観察位置に近く配置された場合、例えば、図１２の（ａ）、（ｂ）、図１３の（ａ）、（ｂ）、（ｃ）のような構造では、前記カラーフィルムは、光反射層、光吸収層、または光反射層と光吸収層の積層構造から発現される色相の光透過率が１％以上、好ましくは３％以上、より好ましくは５％以上であることが好ましい。これにより、カラーフィルムから発現される色相と、光反射層、光吸収層、またはこれらの積層構造から発現される色相がともに組み合わされて所望の色相を達成することができる。
【０１１５】
前記カラーフィルムの厚さは特に限定されず、所望の色相を呈することができれば、当技術分野において通常の知識を有する者が厚さを選択して設定することができる。例えば、カラーフィルムの厚さは、５００ｎｍ〜１ｍｍであることができる。
【０１１６】
（パターン層）
本明細書の一実施態様において、前記色発現層または基材がパターン層を含むことができる。
【０１１７】
本明細書の一実施態様において、前記基材はパターン層を含み、前記パターン層は、前記色発現層に隣接して備えられる。
【０１１８】
本明細書において、前記パターン層が前記色発現層に隣接して備えられるということは、前記パターン層が前記色発現層に直接接することを意味し得る。例えば、前記パターン層が前記色発現層の光反射層に直接接するか、前記パターン層が前記色発現層の光吸収層に直接接することができる。
【０１１９】
本明細書の一実施態様において、前記パターン層は、非対称構造の断面を有する凸部または凹部形状を含む。
【０１２０】
本明細書の一実施態様において、前記パターン層は、非対称構造の断面を有する凸部形状を含む。
【０１２１】
本明細書の一実施態様において、前記パターン層は、非対称構造の断面を有する凹部形状を含む。
【０１２２】
本明細書の一実施態様において、前記パターン層は、非対称構造の断面を有する凸部形状および非対称構造の断面を有する凹部形状を含む。
【０１２３】
本明細書において、「断面」とは、前記凸部または凹部を何れか一方向に切断した時の面を意味する。例えば、断面とは、前記装飾部材を地面上においたときに、前記地面に平行な方向または地面に垂直な方向に前記凸部または凹部を切断した時の面を意味し得る。前記実施態様に係る装飾部材のパターン層の凸部または凹部形状の表面は、地面に垂直な方向の断面の少なくとも１つが非対称構造を有することを特徴とする。
【０１２４】
本明細書において、「非対称構造の断面」とは、断面の縁で構成された図形が、線対称性または点対称性を有しない構造であることを意味する。線対称性とは、ある図形を、一直線を中心に対称させたときに重なり合う特性を有することを意味する。点対称性とは、ある図形を、一点を基準として１８０度回転したときに、本来の図形に完全に重なり合う対称性を有することを意味する。ここで、前記非対称構造の断面の縁は、直線、曲線、またはこれらの組み合わせであってもよい。
【０１２５】
本明細書において、前記「凸部形状」は「凸部単位体形状」を１つ以上含み、前記「凹部形状」は「凹部単位体形状」を１つ以上含むことができる。前記凸部単位体形状または凹部単位体形状は、２つの傾斜辺（第１傾斜辺および第２傾斜辺）を含む形状を意味し、３つ以上の傾斜辺を含む形状ではない。図２１を参照すると、円Ｃ１の凸部形状Ｐ１は、第１傾斜辺および第２傾斜辺を含む１つの凸部単位体形状である。しかし、円Ｃ２に含まれる凸部形状は、凸部単位体形状を２つ含むものである。前記第１傾斜辺は、それぞれ凸部形状または凹部形状の左側傾斜辺と定義することができ、前記第２傾斜辺は、それぞれ凸部形状または凹部形状の右側傾斜辺を意味し得る。
【０１２６】
上記のように、パターン層の表面に含まれる非対称構造の断面を有する凸部または凹部により、前記装飾部材が異色性を発現することができる。異色性とは、見る角度によって異なる色相が観測されることを意味する。色の表現は、ＣＩＥ  Ｌ＊ａ＊ｂ＊で表現可能であり、色差は、Ｌ＊ａ＊ｂ＊空間での距離（△Ｅ＊ａｂ）を利用して定義されることができる。具体的に、色差は
【数１２】
2021514217.tif 000015
であり、０＜△Ｅ＊ａｂ＜１の範囲内では、観察者が色差を認識することができない［参考文献：Ｍａｃｈｉｎｅ  Ｇｒａｐｈｉｃｓ  ａｎｄ  Ｖｉｓｉｏｎ  ２０（４）：３８３−４１１］。したがって、本明細書では、異色性を△Ｅ＊ａｂ＞１と定義することができる。
【０１２７】
本明細書の一実施態様において、前記色発現層は、△Ｅ＊ａｂ＞１の異色性を有する。具体的に、前記色発現層の色座標ＣＩＥ  Ｌ＊ａ＊ｂ＊におけるＬ＊ａ＊ｂ＊の空間での距離である色差△Ｅ＊ａｂが１を超えることができる。
【０１２８】
本明細書の一実施態様において、前記装飾部材は、△Ｅ＊ａｂ＞１の異色性を有する。具体的に、前記装飾部材の全体で、色座標ＣＩＥ  Ｌ＊ａ＊ｂ＊におけるＬ＊ａ＊ｂ＊の空間での距離である色差△Ｅ＊ａｂが１を超えることができる。
【０１２９】
図１４は、本明細書の一実施態様に係るパターン層を含む装飾部材を例示的に示す図である（基材および保護層不図示）。前記パターン層の表面は、前記凸部Ｐ１の間に、前記凸部に比べて高さが小さい第２凸部Ｐ２が配置された形状を有することができる。以下、第２凸部の前に説明された凸部を、第１凸部と称することができる。
【０１３０】
図１５は、本明細書の一実施態様に係るパターン層を含む装飾部材を例示的に示す図である（色発現層不図示）。前記パターン層の表面は、前記凸部Ｐ１の先端部（尖っている部分）に、前記凸部に比べて高さが小さい凹部Ｐ３をさらに含む形状を有することができる。このような装飾部材は、画像の色が、見る角度によって繊細に変わる効果を奏することができる。
【０１３１】
本明細書の一実施態様において、前記パターン層は凸部または凹部の形状を含み、各形状が逆像の構造で配列されたものであることができる。
【０１３２】
図１６は、本明細書の一実施態様に係るパターン層を含む装飾部材を例示的に示す図である。図１６のａ）に示したように、前記パターン層の表面は、複数の凸部が１８０度の逆像の構造で配列された形状を有することができる。具体的に、前記パターン層の表面は、第１傾斜面に比べて第２傾斜面の傾斜角が大きい第１領域Ｃ１と、第１傾斜面に比べて第２傾斜面の傾斜角が大きい第２領域Ｃ２と、を含むことができる。一例示において、前記第１領域に含まれる凸部を第１凸部Ｐ１と称し、前記第２領域に含まれる凸部を第４凸部Ｐ４と称することができる。前記第１凸部Ｐ１および第４凸部Ｐ４の高さ、幅、傾斜角、および第１および第２傾斜面が成す角度は、前記凸部Ｐ１の項目で述べた内容が同様に適用可能である。図１６の（ｂ）に示したように、前記第１領域および第２領域の何れか１つの領域は画像またはロゴに対応し、他の１つの領域は背景部分に対応するように構成することができる。かかる装飾部材は、画像またはロゴの色が、見る角度によって繊細に変わる効果を奏することができる。また、画像またはロゴ部分と背景部分が、見る方向によって色が互いに変わって見える装飾効果を奏することができる。
【０１３３】
本明細書の一実施態様において、前記第１領域および第２領域は、それぞれ複数の凸部を含むことができる。前記第１領域および第２領域の幅および凸部の個数は、目的とする画像またはロゴの大きさを考慮して適宜調節可能である。
【０１３４】
本明細書において、凸部Ｐ１の傾斜角ａ２、ａ３は、凸部Ｐ１の傾斜面Ｓ１、Ｓ２とパターン層の水平面とが成す角度を意味し得る。本明細書において、特に言及しない限り、一図面において、第１傾斜面は凸部の左側傾斜面と定義することができ、第２傾斜面は凸部の右側傾斜面を意味し得る。
【０１３５】
本明細書の一実施態様において、前記パターン層の凸部Ｐ１は、断面が多角形であり、一方向に延びる柱状を有することができる。一例示において、前記凸部Ｐ１の断面は、三角形、または三角形の先端部（尖っている部分または頂点部分）に小さい凹部をさらに含む形状を有することができる。
【０１３６】
本明細書の一実施態様において、前記第１傾斜面Ｓ１と第２傾斜面Ｓ２が成す角度ａ１は、８０度〜１００度の範囲内であることができる。前記角度ａ１は、具体的に、８０度以上、８３度以上、８６度以上、または８９度以上であり、１００度以下、９７度以下、９４度以下、または９１度以下であることができる。前記角度は、第１傾斜面と第２傾斜面からなる頂点の角度を意味し得る。前記第１傾斜面と第２傾斜面が互いに頂点を成さない場合は、前記第１傾斜面と第２傾斜面を仮想で延ばして頂点を成すようにした状態の頂点の角度を意味し得る。
【０１３７】
本明細書の一実施態様において、前記凸部Ｐ１の第１傾斜面の傾斜角ａ２と第２傾斜面の傾斜角ａ３との差は、３０度〜７０度の範囲内であることができる。前記第１傾斜面の傾斜角ａ２と第２傾斜面の傾斜角ａ３との差は、例えば、３０度以上、３５度以上、４０度以上、または４５度以上であり、７０度以下、６５度以下、６０度以下、または５５度以下であることができる。第１傾斜面と第２傾斜面の傾斜角の差が前記範囲内である場合、方向による色表現を実現する点から有利である。すなわち、異色性がさらに大きく現れることができる。
【０１３８】
本明細書の一実施態様において、前記凸部Ｐ１の高さＨ１は、５μｍ〜３０μｍであることができる。凸部の高さが前記範囲内である場合、生産工程の点から有利である。本明細書において、凸部の高さは、前記パターン層の水平面を基準として凸部の最も高い部分と最も低い部分との最短距離を意味し得る。この凸部の高さについての説明は、上述の凹部の深さにも同様の数値範囲が適用可能である。
【０１３９】
本明細書の一実施態様において、前記凸部Ｐ１の幅Ｗ１は、１０μｍ〜９０μｍであることができる。凸部の幅が前記範囲内である場合、パターンを加工および形成するにおける工程の点から有利である。前記凸部Ｐ１の幅Ｗ１は、例えば、１０μｍ以上、１５μｍ以上、２０μｍ以上、または２５μｍ以上であり、９０μｍ以下、８０μｍ以下、７０μｍ以下、６０μｍ以下、５０μｍ以下、４０μｍ以下、または３５μｍ以下であることができる。この幅についての説明は、凸部だけでなく、上述の凹部にも適用可能である。
【０１４０】
本明細書の一実施態様において、前記凸部Ｐ１の間の間隔は、０μｍ〜２０μｍであることができる。本明細書において、凸部の間の間隔は、隣接する２つの凸部において、１つの凸部が終わる地点と、他の１つの凸部が始まる地点との最短距離を意味し得る。前記凸部の間の間隔が適切に保持される場合、装飾部材を凸部の傾斜角がより大きい傾斜面の方から見た時に、相対的に明るい色を示さなければならないのに、反射領域がシェーディングにより暗く見える現象を改善することができる。前記凸部の間には、後述のように、前記凸部に比べて高さがより小さい第２凸部が存在することができる。この間隔についての説明は、凸部だけでなく、上述の凹部にも適用可能である。
【０１４１】
本明細書の一実施態様において、前記第２凸部Ｐ２の高さＨ２は、前記第１凸部Ｐ１の高さＨ１の１／５〜１／４の範囲を有することができる。例えば、前記第１凸部と第２凸部の高さの差（Ｈ１−Ｈ２）は、１０μｍ〜３０μｍであることができる。第２凸部の幅Ｗ２は、１μｍ〜１０μｍであることができる。前記第２凸部の幅Ｗ２は、具体的に、１μｍ以上、２μｍ以上、３μｍ以上、４μｍ以上、または４．５μｍ以上であり、１０μｍ以下、９μｍ以下、８μｍ以下、７μｍ以下、６μｍ以下、または５．５μｍ以下であることができる。
【０１４２】
本明細書の一実施態様において、前記第２凸部は、傾斜角が互いに異なる２つの傾斜面Ｓ３、Ｓ４を有することができる。前記第２凸部の前記２つの傾斜面が成す角度ａ４は、２０度〜１００度であることができる。前記角度ａ４は、具体的に、２０度以上、３０度以上、４０度以上、５０度以上、６０度以上、７０度以上、８０度以上、または８５度以上であり、１００度以下または９５度以下であることができる。前記第２凸部の両傾斜面の傾斜角の差（ａ６−ａ５）は、０度〜６０度であることができる。前記傾斜角の差（ａ６−ａ５）は、０度以上、１０度以上、２０度以上、３０度以上、４０度以上、または４５度以上であり、６０度以下または５５度以下であることができる。前記第２凸部の寸法が前記範囲内である場合、傾斜面の角度が大きい側面で光の流入を増加させ、明るい色相を形成することができるという点から有利である。
【０１４３】
本明細書の一実施態様において、前記凹部Ｐ３の高さＨ３は，３μｍ〜１５μｍであることができる。前記凹部Ｐ３の高さＨ３は、具体的に、３μｍ以上であり、１５μｍ以下、１０μｍ以下、５μｍ以下であることができる。前記凹部は、傾斜角が互いに異なる２つの傾斜面Ｓ５、Ｓ６を有することができる。前記凹部の前記２つの傾斜面が成す角度ａ７は、２０度〜１００度であることができる。前記角度ａ７は、具体的に、２０度以上、３０度以上、４０度以上、５０度以上、６０度以上、７０度以上、８０度以上、または８５度以上であり、１００度以下または９５度以下であることができる。前記凹部の両傾斜面の傾斜角の差（ａ９−ａ８）は、０度〜６０度であることができる。前記傾斜角の差（ａ９−ａ８）は、０度以上、１０度以上、２０度以上、３０度以上、４０度以上、または４５度以上であり、６０度以下または５５度以下であることができる。前記凹部の寸法が前記範囲内である場合、鏡面で色感の追加が可能であるという点から有利である。
【０１４４】
本明細書の一実施態様において、前記パターン層は凸部形状を含み、前記凸部形状の断面は第１傾斜辺および第２傾斜辺を含み、前記第１傾斜辺および第２傾斜辺の形態は互いに同一でも異なってもよく、それぞれ直線状または曲線状である。
【０１４５】
図１７は、本明細書の一実施態様に係るパターン層を含む装飾部材を例示的に示す図である。パターン層の断面は凸部形状を有し、凸部形状の断面は、第１傾斜辺を含む第１領域Ｄ１と、第２傾斜辺を含む第２領域Ｄ２と、を含む。前記第１傾斜辺および第２傾斜辺は直線状である。第１傾斜辺と第２傾斜辺が成す角度ｃ３は、７５度〜１０５度、または８０度〜１００度であることができる。第１傾斜辺と地面が成す角度ｃ１と、第２傾斜辺と地面が成す角度ｃ２は異なる。例えば、ｃ１およびｃ２の組み合わせは、２０度／８０度、１０度／７０度、または３０度／７０度であることができる。
【０１４６】
図１８は、本明細書の一実施態様に係るパターン層を含む装飾部材を例示的に示す図である。パターン層の断面は凸部形状を有し、凸部形状の断面は、第１傾斜辺を含む第１領域Ｅ１と、第２傾斜辺を含む第２領域Ｅ２と、を含む。前記第１傾斜辺および第２傾斜辺の何れか１つ以上は曲線状であることができる。例えば、第１傾斜辺と第２傾斜辺の両方が曲線状であってもよく、第１傾斜辺は直線状であり、第２傾斜辺は曲線状であってもよい。第１傾斜辺は直線状であり、第２傾斜辺は曲線状である場合、角度ｃ１が角度ｃ２より大きいことができる。図１８には、第１傾斜辺が直線状であり、第２傾斜辺が曲線状であることを示している。曲線状を有する傾斜辺が地面と成す角度は、傾斜辺と地面が当接する地点から、第１傾斜辺と第２傾斜辺が接する地点まで任意の直線を引いたときに、その直線と地面が成す角度から計算されることができる。曲線状の第２傾斜辺は、パターン層の高さによって屈曲度が異なり、曲線が曲率半径を有することができる。前記曲率半径は、凸部形状の幅（Ｅ１＋Ｅ２）の１０倍以下であることができる。図１８の（ａ）は、曲線の曲率半径が凸部形状の幅の２倍であることを示した図であり、図１８の（ｂ）は、曲線の曲率半径が凸部形状の幅の１倍であることを示した図である。凸部の幅（Ｅ１＋Ｅ２）に対する、曲率のある部分（Ｅ２）の割合は、９０％以下であることができる。図１８の（ａ）および（ｂ）には、前記凸部の幅（Ｅ１＋Ｅ２）に対する、曲率のある部分（Ｅ２）の割合が６０％であることを示している。
【０１４７】
本明細書の一実施態様において、前記凸部形状の断面は、三角形または四角形の多角形の形態であることができる。
【０１４８】
図１９は、本明細書の一実施態様に係るパターン層を含む装飾部材を例示的に示す図である。パターン層の断面は凸部形状を有し、凸部形状の断面は四角形の形態であることができる。前記四角形の形態は、一般的な四角形の形態であることができ、各傾斜辺の傾斜角が互いに異なるものであれば、特に制限されない。前記四角形の形態は、三角形の一部を切断して残った形態であることができる。例えば、一対の対辺が平行な四角形である台形、または互いに平行な対辺の対が存在しない四角形の形態であることができる。凸部形状の断面は、第１傾斜辺を含む第１領域Ｆ１と、第２傾斜辺を含む第２領域Ｆ２と、第３傾斜辺を含む第３領域Ｆ３と、を含む。第３傾斜辺は、地面に平行であってもよく、平行ではなくてもよい。例えば、四角形の形態が台形である場合、第３傾斜辺は地面に平行である。第１傾斜辺〜第３傾斜辺の何れか１つ以上は曲線状であることができ、曲線状についての内容は上述のとおりである。Ｆ１＋Ｆ２＋Ｆ３を全て合わせた長さが、凸部形状の幅と定義されることができ、幅についての内容は上述のとおりである。
【０１４９】
本明細書の一実施態様において、前記パターン層は、２以上の凸部形状を含み、各凸部形状の間の一部または全部に、平坦部をさらに含むことができる。
【０１５０】
図２０は、本明細書の一実施態様に係るパターン層を含む装飾部材を例示的に示す図である。パターン層の各凸部の間に平坦部を含むことができる。前記平坦部は、凸部が存在しない領域を意味する。パターン層が平坦部をさらに含むことを除き、それ以外の構成要素（Ｄ１、Ｄ２、ｃ１、ｃ２、ｃ３、第１傾斜辺、および第２傾斜辺）についての説明は上述のとおりである。一方、Ｄ１＋Ｄ２＋Ｇ１を全て合わせた長さが、パターンのピッチと定義されるが、上述のパターンの幅とは異なる。
【０１５１】
本明細書の一実施態様において、前記凸部または凹部形状の表面は、前記凸部または凹部形状を２以上含む。このように２以上の凸部または凹部形状の表面を有することで、異色性をさらに大きくすることができる。この際、２以上の凸部または凹部形状は、同一の形状が繰り返された形態であってもよいが、互いに異なる形状が含まれてもよい。
【０１５２】
本明細書の一実施態様において、前記非対称構造の断面を有する凸部または凹部形状は、少なくとも１つの断面が、傾斜角が異なるか、屈曲度が異なるか、辺の形態が異なる２以上の辺を含む。例えば、少なくとも１つの断面を構成する辺のうち２つの辺が、互いに傾斜角が異なるか、屈曲度が異なるか、辺の形態が異なる場合に、前記凸部または凹部は非対称構造を有することになる。
【０１５３】
本明細書の一実施態様において、前記凸部または凹部の形状は、少なくとも１つの断面が、傾斜角が互いに異なる第１傾斜辺および第２傾斜辺を含む。
【０１５４】
本明細書において、他に言及しない限り、「辺」は直線であってもよいが、これに限定されず、全部または一部が曲線であってもよい。例えば、辺は、円や楕円の弧の一部、波構造、ジグザグなどの構造を含み得る。
【０１５５】
本明細書において、前記辺が円や楕円の弧の一部を含む場合、その円や楕円は、曲率半径を有することができる。前記曲率半径は、曲線の極めて短い区間を円弧に換算したときに、円弧の半径と定義されることができる。
【０１５６】
本明細書において、他に言及しない限り、「傾斜辺」は、前記装飾部材を地面においたときに、地面に対して辺が成す角度が０度超過９０度以下である辺を意味する。この際、辺が直線である場合は、直線と地面が成す角度を測定することができる。辺に曲線が含まれている場合は、前記装飾部材を地面においたときに、前記辺のうち地面と最も近い地点と、前記面のうち地面から最も遠い地点とを最短距離で連結した直線が地面と成す角度を測定することができる。
【０１５７】
本明細書において、他に言及しない限り、傾斜角とは、前記装飾部材を地面においたときに、前記パターン層を構成する面または辺が地面と成す角度であって、０度超過９０度以下である。または、パターン層を構成する面または辺が地面に接する地点（ａ´）と、パターン層を構成する面または辺が地面から最も遠く離れた地点（ｂ´）とを互いに連結したときに生じる線分（ａ´−ｂ´）と地面が成す角度を意味し得る。
【０１５８】
本明細書において、他に言及しない限り、屈曲度とは、辺または面の連続した地点での接線の勾配の変化程度を意味する。辺または面の連続した地点での接線の勾配の変化が大きいほど、屈曲度が大きい。
【０１５９】
本明細書において、前記凸部は凸部単位体形状であり、前記凹部は凹部単位体形状であることができる。前記凸部単位体形状または凹部単位体形状は、２つの傾斜辺（第１傾斜辺および第２傾斜辺）を含む形状を意味し、３つ以上の傾斜辺を含む形状ではない。図２１を参照すると、円Ｃ１の凸部Ｐ１は、第１傾斜辺および第２傾斜辺を含む１つの凸部単位体形状である。しかし、円Ｃ２に含まれる形状は、凸部単位体形状を２つ含むものである。前記第１傾斜辺は、凸部または凹部の左側傾斜辺と定義することができ、前記第２傾斜辺は、凸部または凹部の右側傾斜辺を意味し得る。
【０１６０】
本明細書の一実施態様において、前記第１傾斜面と第２傾斜面が成す角度ａ１は、８０度〜１００度の範囲内であることができる。前記角度ａ１は、具体的に、８０度以上、８３度以上、８６度以上、または８９度以上であり、１００度以下、９７度以下、９４度以下、または９１度以下であることができる。前記角度は、第１傾斜面と第２傾斜面からなる頂点の角度を意味し得る。前記第１傾斜面と第２傾斜面が互いに頂点を成さない場合は、前記第１傾斜面と第２傾斜面を仮想で延ばして頂点を成すようにした状態の頂点の角度を意味し得る。
【０１６１】
本明細書の一実施態様において、前記凸部Ｐ１の第１傾斜辺の傾斜角ａ２と第２傾斜辺の傾斜角ａ３との差は、３０度〜７０度の範囲内であることができる。前記第１傾斜辺の傾斜角ａ２と第２傾斜辺の傾斜角ａ３との差は、例えば、３０度以上、３５度以上、４０度以上、または４５度以上であり、７０度以下、６５度以下、６０度以下、または５５度以下であることができる。第１傾斜辺と第２傾斜辺の傾斜角の差が前記範囲内である場合、方向による色表現を実現する点から有利である。
【０１６２】
図２２は、本明細書の一実施態様に係る装飾部材のパターン層およびその製造方法を例示的に示した図である。パターン層の断面は凸部形状を有し、凸部形状の断面は、ＡＢＯ１三角形状の特定領域を除去した形態であることができる。前記除去される特定領域を決定する方法は、下記のとおりである。傾斜角ｃ１およびｃ２についての内容は上述のとおりである。
【０１６３】
１）ＡＯ１線分をＬ１：Ｌ２の割合で分ける、ＡＯ１線分上の任意の点Ｐ１を設定する。
２）ＢＯ１線分をｍ１：ｍ２の割合で分ける、ＢＯ１線分上の任意の点Ｐ２を設定する。
３）ＡＢ線分をｎ１：ｎ２の割合で分ける、ＡＢ線分上の任意の点Ｏ２を設定する。
４）Ｏ２Ｏ１線分をｏ１：ｏ２の割合で分ける、Ｏ１Ｏ２線分上の任意の点Ｐ３を設定する。
この際、Ｌ１：Ｌ２、ｍ１：ｍ２、ｎ１：ｎ２、およびｏ１：ｏ２の割合は、互いに同一でも異なってもよく、それぞれ独立に、１：１０００〜１０００：１であることができる。
５）Ｐ１Ｏ１Ｐ２Ｐ３多角形が成す領域を除去する。
６）ＡＢＰ２Ｐ３Ｐ１多角形が成す形状を凸部の断面とする。
【０１６４】
前記パターン層は、Ｌ１：Ｌ２、ｍ１：ｍ２、ｎ１：ｎ２、およびｏ１：ｏ２の割合を調節することで、種々の形態に変形可能である。例えば、前記Ｌ１およびｍ１が大きくなる場合、パターンの高さが高くなり、前記ｏ１が大きくなる場合は、凸部上に形成される凹部の高さが小さくなり、ｎ１の割合を調節することで、凸部に形成される凹部の最低地点の位置を、凸部の傾斜辺の何れか一方に近いように調節することができる。
【０１６５】
図２３は、図２２による装飾部材のパターン層の製造方法により製造されたパターン層を例示的に示した図である。前記Ｌ１：Ｌ２、ｍ１：ｍ２、およびｏ１：ｏ２の割合が全て同一である場合、断面の形状が台形の形態であることができる。台形の高さｈａ、ｈｂは、前記Ｌ１：Ｌ２の割合を調節することで変わり得る。例えば、図２３の（ａ）は、前記Ｌ１：Ｌ２の割合が１：１であり、図２３の（ｂ）は、前記Ｌ１：Ｌ２の割合が２：１である場合に製造されるパターン層を示した図である。
【０１６６】
本明細書の一実施態様において、前記パターン層の表面の凸部または凹部形状は、前記パターン層の表面の外側に突出したコーン（ｃｏｎｅ）状の凸部、または前記パターン層の表面の内側に凹陥したコーン（ｃｏｎｅ）状の凹部であることができる。
【０１６７】
本明細書の一実施態様において、前記コーン状は、円錐、楕円錐、または多角錐の形態を含む。ここで、多角錐の底面の形態としては、三角形、四角形、突出点が５個以上の星状などが挙げられる。一例によると、装飾部材を地面においたときに、前記パターン層の表面がコーン状の凸部形状を有する場合、前記凸部形状の前記地面に対する垂直断面の少なくとも１つは、三角形状であることができる。他の一例によると、装飾部材を地面においたときに、前記パターン層の表面がコーン状の凹部形状を有する場合、前記凹部形状の前記地面に対する垂直断面の少なくとも１つは、逆三角形状であることができる。
【０１６８】
本明細書の一実施態様において、前記コーン状の凸部またはコーン状の凹部形状が、非対称構造の断面を少なくとも１つ有することができる。例えば、前記コーン状の凸部または凹部を、前記凸部または凹部形状の表面側から観察した時に、コーンの頂点を基準として３６０度回転時に同一の形態が２つ以下存在する場合、異色性が発現されるにおいて有利である。図２４は、コーン状の凸部形状を、前記凸部形状の表面側から観察して示した図であって、ａ）は何れも対称構造のコーン状を示した図であり、ｂ）は非対称構造のコーン状を例示した図である。
【０１６９】
前記装飾部材を地面においたときに、対称構造のコーン状は、地面に水平な方向への断面（以下、水平断面という）が、円または各辺の長さが等しい正多角形であり、コーンの頂点が、地面に対する水平断面の重心点の前記断面に垂直な線上に存在する構造である。しかし、非対称構造の断面を有するコーン状は、コーン状の凸部または凹部形状の表面側から観察した時に、コーンの頂点の位置が、コーンの水平断面の重心点ではない点の垂直線上に存在する構造であるか、コーンの水平断面が、非対称構造の多角形または楕円である構造である。コーンの水平断面が非対称構造の多角形である場合は、多角形の辺または角の少なくとも１つを、それ以外と異なるように設計することができる。
【０１７０】
例えば、図２５のように、コーンの頂点の位置を変更することができる。具体的に、図２５の第１の図のように、コーン状の凸部形状の表面側から観察した時に、コーンの頂点を、コーンの地面に対する水平断面の重心点Ｏ１の垂直線上に位置するように設計する場合、コーンの頂点を基準として３６０度回転時に、４つの同一の構造を得ることができる（４  ｆｏｌｄ  ｓｙｍｍｅｔｒｙ）。しかし、コーンの頂点を、地面に対する水平断面の重心点Ｏ１ではない位置Ｏ２に設計することで、対称構造が破れる。地面に対する水平断面の一辺の長さをｘ、コーンの頂点の移動距離をａおよびｂ、コーンの頂点（Ｏ１またはＯ２）から地面に対する水平断面まで垂直に連結した線の長さであるコーン状の高さをｈ、水平断面とコーンの側面が成す角度をθｎとしたときに、図２５の面１、面２、面３、および面４について、下記のようにコサイン値が得られる。
【数１３】
2021514217.tif 000016
【０１７１】
この際、θ１とθ２は同一であるため異色性がない。しかし、θ３とθ４は異なり、│θ３−θ４│は二つの色間の色差（△Ｅ＊ａｂ）を意味するため、異色性を示すことができる。ここで、│θ３−θ４│＞０である。このように、コーンの地面に対する水平断面と側面が成す角度を利用して、対称構造がどれくらい破れているか、すなわち、非対称の程度を定量的に示すことができる。このような非対称の程度を示す数値は、異色性の色差に比例する。
【０１７２】
図２６は、最高点が線状である凸部の形状を有する表面を示した図であって、ａ）は、異色性を発現しない凸部を有するパターンを例示した図であり、ｂ）は、異色性を発現する凸部を有するパターンを例示した図である。図２６のａ）のＸ−Ｘ´断面は二等辺三角形または正三角形であり、２６のｂ）のＹ−Ｙ´断面は側辺の長さが互いに異なる三角形である。
【０１７３】
本明細書の一実施態様において、前記パターン層は、最高点が線状の凸部形状、または最低点が線状の凹部形状の表面を有する。前記線状は、直線状であってもよく、曲線状であってもよく、曲線と直線の両方を含む形態や、ジグザグ形態であってもよい。これらを図２７〜図２９に示した。最高点が線状である凸部、または最低点が線状である凹部の形状の表面を、前記凸部または凹部形状の表面側から観察した時に、前記凸部または凹部の地面に対する水平断面の重心点を基準として３６０度回転時に、同一の形態が１つしか存在しない場合、異色性を発現するにおいて有利である。
【０１７４】
本明細書の一実施態様において、前記パターン層は、コーン状の先端部が切断された構造の凸部または凹部形状の表面を有する。図３０に、装飾部材を地面においたときに、地面に垂直な断面が非対称である逆台形の凹部を実現した写真を示している。このような非対称断面は、台形または逆台形の形態であることができる。この場合にも、非対称構造の断面により異色性を発現することができる。
【０１７５】
上記で例示した構造の他にも、図３１のような種々の凸部または凹部形状の表面を実現することができる。
【０１７６】
本明細書において、他に言及しない限り、「面」は平面であってもよいが、これに限定されず、全部または一部が曲面であってもよい。例えば、面に垂直な方向への断面の形態が、円や楕円の弧の一部、波構造、ジグザグなどである構造を含み得る。
【０１７７】
本明細書の一実施態様において、前記パターン層は対称構造のパターンを含む。対称構造としては、プリズム構造、レンチキュラレンズ構造などが挙げられる。
【０１７８】
本明細書の一実施態様において、前記装飾部材は、前記光吸収層の前記光反射層に対向する面、前記光吸収層と前記光反射層との間、または前記光反射層の前記光吸収層に対向する面に、非対称構造の断面を有する凸部または凹部形状を含むパターン層を含む。
【０１７９】
本明細書の一実施態様において、前記パターン層は、凸部または凹部形状が形成された表面の反対側の表面に平坦部を有し、前記平坦部は基材上に形成されていることができる。前記基材層としては、プラスチック基材を用いることができる。プラスチック基板としては、ＴＡＣ（ｔｒｉａｃｅｔｙｌ  ｃｅｌｌｕｌｏｓｅ）；ノルボルネン誘導体などのＣＯＰ（ｃｙｃｌｏ  ｏｌｅｆｉｎ  ｃｏｐｏｌｙｍｅｒ）；ＰＭＭＡ（ｐｏｌｙ（ｍｅｔｈｙｌ  ｍｅｔｈａｃｒｙｌａｔｅ）；ＰＣ（ｐｏｌｙｃａｒｂｏｎａｔｅ）；ＰＥ（ｐｏｌｙｅｔｈｙｌｅｎｅ）；ＰＰ（ｐｏｌｙｐｒｏｐｙｌｅｎｅ）；ＰＶＡ（ｐｏｌｙｖｉｎｙｌ  ａｌｃｏｈｏｌ）；ＤＡＣ（ｄｉａｃｅｔｙｌ  ｃｅｌｌｕｌｏｓｅ）；Ｐａｃ（ｐｏｌｙａｃｒｙｌａｔｅ）；ＰＥＳ（ｐｏｌｙ  ｅｔｈｅｒ  ｓｕｌｆｏｎｅ）；ＰＥＥＫ（ｐｏｌｙｅｔｈｅｒｅｔｈｅｒｋｅｔｏｎ）；ＰＰＳ（ｐｏｌｙｐｈｅｎｙｌｓｕｌｆｏｎｅ）、ＰＥＩ（ｐｏｌｙｅｔｈｅｒｉｍｉｄｅ）；ＰＥＮ（ｐｏｌｙｅｔｈｙｌｅｎｅｍａｐｈｔｈａｔｌａｔｅ）；ＰＥＴ（ｐｏｌｙｅｔｈｙｌｅｎｅｔｅｒｅｐｈｔａｌａｔｅ）；ＰＩ（ｐｏｌｙｉｍｉｄｅ）；ＰＳＦ（ｐｏｌｙｓｕｌｆｏｎｅ）；ＰＡＲ（ｐｏｌｙａｒｙｌａｔｅ）、または非晶質フッ素樹脂などが使用できるが、これに制限されるものではない。
【０１８０】
本明細書の一実施態様において、前記パターン層は、熱硬化性樹脂または紫外線硬化性樹脂を含むことができる。前記硬化性樹脂としては、光硬化性樹脂または熱硬化性樹脂を用いることができる。前記光硬化性樹脂としては、紫外線硬化性樹脂を用いることができる。熱硬化性樹脂としては、例えば、シリコン樹脂、ケイ素樹脂、フラン樹脂、ポリウレタン樹脂、エポキシ樹脂、アミノ樹脂、フェノール樹脂、ユリア樹脂、ポリエステル樹脂、またはメラミン樹脂などを用いることができるが、これに制限されるものではない。紫外線硬化性樹脂としては、代表的に、アクリル重合体、例えば、ポリエステルアクリレート重合体、ポリスチレンアクリレート重合体、エポキシアクリレート重合体、ポリウレタンアクリレート重合体またはポリブタジエンアクリレート重合体、シリコンアクリレート重合体、またはアルキルアクリレート重合体などを用いることができるが、これに制限されるものではない。
【０１８１】
本明細書の一実施態様において、前記パターン層の内部または少なくとも一面に、有色染料（ｃｏｌｏｒ  ｄｙｅ）をさらに含むことができる。前記パターン層の少なくとも一面に有色染料を含むということは、例えば、前記パターン層の平坦部側に備えられた上述の基材層に有色染料が含まれている場合を意味し得る。
【０１８２】
本明細書の一実施態様において、前記有色染料としては、アントラキノン（ａｎｔｈｒａｑｕｉｎｏｎｅ）系染料、フタロシアニン（ｐｈｔｈａｌｏｃｙａｎｉｎｅ）系染料、チオインジゴ（ｔｈｉｏｉｎｄｉｇｏ）系染料、ペリノン（ｐｅｒｉｎｏｎｅ）系染料、イソインジゴ（ｉｓｏｉｎｄｉｇｏ）系染料、メタン（ｍｅｔｈａｎｅ）系染料、モノアゾ（ｍｏｎｏａｚｏ）系染料、および１：２金属錯体（１：２  ｍｅｔａｌ  ｃｏｍｐｌｅｘ）系染料などを用いることができる。
【０１８３】
本明細書の一実施態様において、前記パターン層が内部に有色染料を含む場合、前記硬化性樹脂に染料を添加して適用されることができる。前記パターン層の下部に有色染料をさらに含む場合、染料が含まれた層を基材層の上部または下部にコーティングする方式により適用されることができる。
【０１８４】
本明細書の一実施態様において、前記有色染料の含量は、例えば、０〜５０ｗｔ％であることができる。前記有色染料の含量は、パターン層または装飾部材の透過度およびヘイズ範囲を決定することができ、透過度は、例えば、２０％〜９０％であり、ヘイズは、例えば、１％〜４０％であることができる。
【０１８５】
本明細書の一実施態様において、前記色発現層は、装飾部材を見る時における色の金属質感と奥行き感を付与することができる。前記色発現層は、前記装飾部材の画像が見る角度によって種々の色相に見えるようにする。これは、前記パターン層を通過して無機物層の表面で反射される光の波長が、入射する光の波長によって変化するためである。
【０１８６】
前記色発現層は、上述のパターン層の表面と同一の凸部または凹部を有することができる。前記色発現層は、上述のパターン層の表面と同一の傾斜度を有することができる。
【０１８７】
本明細書の一実施態様において、前記装飾部材は、前記基材と前記色発現層との間、前記色発現層の前記基材に対向する面、または前記基材の前記色発現層に対向する面に備えられた保護層を含む。
【０１８８】
本明細書の一実施態様において、前記装飾部材は、前記基材と前記パターン層との間、前記パターン層と前記光反射層との間、前記光反射層と前記光吸収層との間、および前記光吸収層の光反射層に対向する面の反対面の何れか１つ以上に備えられた保護層を含む。すなわち、前記保護層は、装飾部材の各層の間または装飾部材の最外郭に備えられることで、装飾部材を保護する機能をする。
【０１８９】
本明細書において、「保護層」とは、他に定義しない限り、装飾部材の他の層を保護できる層を意味する。例えば、耐湿または耐熱環境で無機物層が劣化することを防止することができる。または、外部の要人により、無機物層またはパターン層に傷が生じることを効果的に抑え、装飾部材の異色性が効果的に発現されるようにする。
【０１９０】
本明細書において、「無機物層」とは、他に定義しない限り、光吸収層または光反射層を意味する。
【０１９１】
本明細書において、保護層が含まれている装飾部材の構造の例示は、下記のとおりである。
【０１９２】
例えば、基材／保護層／パターン層／光反射層／光吸収層／保護層、または基材／保護層／パターン層／光吸収層／光反射層／保護層の構造を有することができる。
【０１９３】
本明細書の一実施態様において、前記保護層はアルミニウム酸窒化物を含む。保護層がアルミニウム酸窒化物（ＡｌＯＮ）を含むことで、保護層がアルミニウム酸窒化物（ＡｌＯＮ）を含まない場合に比べて、後述の保護層の機能が増大することができる。また、アルミニウム酸窒化物の各元素の割合を調節すると、保護機能がさらに向上することができる。
【０１９４】
本明細書の一実施態様において、前記装飾部材は保護層をさらに含むことで、高温高湿の環境に放置されてもパターン層と無機物層の損傷が抑えられるため、劣悪な環境でも優れた装飾効果が維持されることができる。
【０１９５】
本明細書の装飾部材は、適用が必要な公知の対象に適用可能である。例えば、携帯用電子機器、電子製品、化粧品容器、家具、建築材などに制限されずに適用可能である。
【０１９６】
前記装飾部材を携帯用電子機器、電子製品、化粧品容器、家具、建築材などに適用する方式は特に制限されず、当業界で装飾フィルムを適用する方式として公知されている方式が適用可能である。前記装飾部材は、必要に応じて、粘着層をさらに含んでもよい。他の一例示において、前記装飾部材は、携帯用電子機器または電子製品に直接コーティングすることで適用されることができる。この場合、前記装飾部材を携帯用電子機器または電子製品に付着するための別の粘着層が不要である。他の一例示において、前記装飾部材は、粘着層を介して携帯用電子機器または電子製品に付着されることができる。前記粘着層としては、光学用透明接着テープ（ＯＣＡ  ｔａｐｅ；ｏｐｔｉｃａｌｌｙ  ｃｌｅａｒ  ａｄｈｅｓｉｖｅ  ｔａｐｅ）または接着樹脂を用いることができる。前記ＯＣＡテープまたは接着樹脂としては、当業界で公知のＯＣＡテープまたは接着樹脂が制限されずに適用可能である。必要に応じて、前記粘着層の保護のための剥離層（ｒｅｌｅａｓｅ  ｌｉｎｅｒ）がさらに備えられることができる。
【０１９７】
本明細書の一実施態様において、前記光反射層および光吸収層はそれぞれ、スパッタ（Ｓｐｕｔｔｅｒ）方式、エバポレーション（Ｅｖａｐｏｒａｔｉｏｎ）方式、蒸発蒸着法、ＣＶＤ（ｃｈｅｍｉｃａｌ  ｖａｐｏｒ  ｄｅｐｏｓｉｔｉｏｎ）、湿式コーティング（ｗｅｔ  ｃｏａｔｉｎｇ）などにより、基材または基材のパターン層のパターン上に形成されることができる。特に、スパッタ方式は直進性を有するため、ターゲットの位置をティルトして凸部の両傾斜面の蒸着厚さの差を極大化することができる。
【０１９８】
本明細書の一実施態様において、前記光反射層および光吸収層はそれぞれ、反応性スパッタリング方法により形成されることができる。反応性スパッタリングとは、エネルギーを有するイオン（例えば、Ａｒ＋）がターゲット物質に衝撃を与え、この時にたたき出されたターゲット物質が、蒸着しようとする表面上に蒸着される方式である。この際、ベース圧力（Ｂａｓｅ  Ｐｒｅｓｓｕｒｅ）は、１．０Ｘ１０−５Ｔｏｒｒ以下、６．０Ｘ１０−６Ｔｏｒｒ以下、好ましくは３．０Ｘ１０−６Ｔｏｒｒ以下であることができる。
【０１９９】
本明細書の一実施態様において、前記反応性スパッタリング方法は、プラズマガスおよび反応性ガスを含むチャンバー内で行われることができる。前記プラズマガスは、アルゴン（Ａｒ）ガスであることができる。また、前記無機物層の形成に必要な反応性ガスは酸素（Ｏ２）および窒素（Ｎ２）であり、酸素または窒素原子を提供するためのガスであって、プラズマガスとは区分される。
【０２００】
本明細書の一実施態様において、前記プラズマガスの流量は、１０ｓｃｃｍ以上３００ｓｃｃｍ以下、好ましくは２０ｓｃｃｍ以上２００ｓｃｃｍ以下であることができる。前記ｓｃｃｍは、Ｓｔａｎｄａｒｄ  Ｃｕｂｉｃ  Ｃｅｎｔｉｍｅｅｒ  Ｐｅｒ  ｍｉｎｕｔｅを意味する。
【０２０１】
本明細書の一実施態様において、前記チャンバー内のプロセス圧力（ｐ１）は、１．０ｍＴｏｒｒ〜１０．０ｍＴｏｒｒ、好ましくは１．５ｍＴｏｒｒ〜１０．０ｍＴｏｒｒであることができる。スパッタリングを行う時に、プロセス圧力が前記範囲より高くなると、チャンバーの内部に存在するＡｒ粒子が多くなり、ターゲットから放出された粒子がＡｒ粒子とぶつかってエネルギーを失うことになるため、薄膜の成長速度が低下する恐れがある。逆に低すぎるプロセス圧力が維持される場合は、Ａｒ粒子による銅酸化物粒子のエネルギー損失は少なくなるが、高エネルギーを有する粒子によって基板が損傷されたり、保護層の品質が低下する恐れがあるという欠点がある。
【０２０２】
本明細書の一実施態様において、前記プラズマガスに対する反応性ガスの分率が、３０％以上７０％以下、好ましくは４０％以上７０％以下、より好ましくは５０％以上７０％以下であることができる。前記反応性ガスの分率は、（Ｑ反応性ガス／（Ｑプラズマプロセスガス）＊１００％）により計算されることができる。前記Ｑ反応性ガスは、チャンバー内における反応性ガスの流量を意味し、Ｑプラズマプロセスガスは、チャンバー内におけるプラズマプロセスガスの流量を意味し得る。前記数値範囲を満たす場合、上述の銅酸化物の原子の割合を所望の範囲に調節することができる。
【０２０３】
本明細書の一実施態様において、前記反応性スパッタリング方法の駆動電力は１００Ｗ以上５００Ｗ以下、好ましくは１５０Ｗ以上３００Ｗ以下であることができる。
【０２０４】
本明細書の一実施態様において、前記反応性スパッタリング方法で印加される電圧の範囲は、３５０Ｖ以上５００Ｖであることができる。前記電圧の範囲は、ターゲットの状態、プロセス圧力、駆動電力（プロセスパワー）、または反応性ガスの分率に応じて調節可能である。
【０２０５】
本明細書の一実施態様において、前記反応性スパッタリング方法の蒸着温度は、２０℃以上３００℃以下であることができる。前記範囲より低い温度で蒸着する場合は、ターゲットからたたき出されて基材に到着した粒子の結晶成長に必要なエネルギーが足りないため、薄膜成長の結晶性が低下するという問題があり、前記範囲より高い温度では、ターゲットから出る粒子が蒸発または揮発（ｒｅ−ｅｖａｐｏｒａｔｉｏｎ）され、薄膜成長速度が低下するという問題があり得る。
［発明を実施するための形態］
【０２０６】
以下、実施例を挙げて本出願を具体的に説明するが、本明細書の範囲が下記実施例によって制限されるものではない。
【０２０７】
＜実施例および比較例＞
【０２０８】
比較例１
ＰＥＴ基材上に紫外線硬化型樹脂を塗布し、傾斜角がそれぞれ２０度／７０度のプリズム形態のパターン層を形成した。その後、前記パターン層上に、反応性スパッタリング法（ｒｅａｃｔｉｖｅ  ｓｐｕｔｔｅｒｉｎｇ）により光吸収層および光反射層を含む色発現層を形成した。
【０２０９】
具体的に、反応性スパッタリング法（ｒｅａｃｔｉｖｅ  ｓｐｕｔｔｅｒｉｎｇ）を用い、銅ターゲットを使用した。アルゴンガスの流量は３５ｓｃｃｍに、酸素ガスの流量は１５ｓｃｃｍに調節し、プロセス圧力は９ｍＴｏｒｒ、電力は２００Ｗに維持した。これにより、下記表２の組成を有する１０ｎｍの光吸収層を形成した。その後、光吸収層上に、厚さ７０ｎｍのＩｎをスパッタリング方式により蒸着して光反射層を形成することで、最終装飾部材を製造した。
【０２１０】
比較例２
光吸収層の厚さを２０ｎｍに調節したことを除き、比較例１と同様の方法により装飾部材を製造した。
【０２１１】
比較例３
光吸収層の厚さを３０ｎｍに調節したことを除き、比較例１と同様の方法により装飾部材を製造した。
【０２１２】
実施例１
光吸収層の厚さを４０ｎｍに調節したことを除き、比較例１と同様の方法により装飾部材を製造した。
【０２１３】
実施例２
光吸収層の厚さを５０ｎｍに調節したことを除き、比較例１と同様の方法により装飾部材を製造した。
【０２１４】
実施例３
光吸収層の厚さを６０ｎｍに調節したことを除き、比較例１と同様の方法により装飾部材を製造した。
【０２１５】
比較例４
光吸収層の厚さを７０ｎｍに調節したことを除き、比較例１と同様の方法により装飾部材を製造した。
【０２１６】
比較例５
光吸収層の厚さを８０ｎｍに調節したことを除き、比較例１と同様の方法により装飾部材を製造した。
【０２１７】
比較例６
光吸収層の厚さを９０ｎｍに調節したことを除き、比較例１と同様の方法により装飾部材を製造した。
【０２１８】
【表２】
2021514217.tif 000017
【０２１９】
＜評価例（色相の評価）＞
前記実施例および比較例で製造された装飾部材の成分比を分析し、各厚さ毎に現れる色相を観察して、下記表３に記録した。
【０２２０】
【表３】
2021514217.tif 000018
【０２２１】
実施例の装飾部材は、凉しい色を現したが、比較例の装飾部材は、暖かい色を現した。これを図３４に示した。
【０２２２】
実施例および比較例を比較すると、光吸収層の組成が同一であっても、厚さを変化させる場合、暖かい色または凉しい色が現れることを確認することができた。
【図１】
2021514217.tif 000022
【図２】
2021514217.tif 000023
【図３】
2021514217.tif 000024
【図４】
2021514217.tif 000025
【図５】
2021514217.tif 000026
【図６】
2021514217.tif 000027
【図７】
2021514217.tif 000028
【図８】
2021514217.tif 000029
【図９】
2021514217.tif 000030
【図１０】
2021514217.tif 000031
【図１１】
2021514217.tif 000032
【図１２】
2021514217.tif 000033
【図１３】
2021514217.tif 000034
【図１４】
2021514217.tif 000035
【図１５】
2021514217.tif 000036
【図１６】
2021514217.tif 000037
【図１７】
2021514217.tif 000038
【図１８】
2021514217.tif 000039
【図１９】
2021514217.tif 000040
【図２０】
2021514217.tif 000041
【図２１】
2021514217.tif 000042
【図２２】
2021514217.tif 000043
【図２３（ａ）】
2021514217.tif 000044
【図２３（ｂ）】
2021514217.tif 000045
【図２４】
2021514217.tif 000046
【図２５】
2021514217.tif 000047
【図２６】
2021514217.tif 000048
【図２７】
2021514217.tif 000049
【図２８】
2021514217.tif 000050
【図２９】
2021514217.tif 000051
【図３０】
2021514217.tif 000052
【図３１（ａ）】
2021514217.tif 000053
【図３１（ｂ）】
2021514217.tif 000054
【図３１（ｃ）】
2021514217.tif 000055
【図３１（ｄ）】
2021514217.tif 000056
【図３１（ｅ）】
2021514217.tif 000057
【図３１（ｆ）】
2021514217.tif 000058
【図３１（ｇ）】
2021514217.tif 000059
【図３１（ｈ）】
2021514217.tif 000060
【図３１（ｉ）】
2021514217.tif 000061
【図３２】
2021514217.tif 000062
【図３３】
2021514217.tif 000063
【図３４】
2021514217.tif 000064
【図３５】
2021514217.tif 000065
【国際調査報告】
2021514217.tif 000066
2021514217.tif 000067
2021514217.tif 000068
2021514217.tif 000069